(57)【要約】  本発明は、一般に、各々が低い複屈折の保護の重合体フィルム及び少なくとも９８％の加水分解の程度を有する溶解させられた第一のポリ（ビニルアルコール）を含むポリ（ビニルアルコール）を含有するフィルムへの接着を促進する層を含む二つのカバーシートを提供することを含む偏光プレートを形成する方法に関係する。グルーの組成物は、カバーシートとの接触へとＰＶＡの二色性の偏光フィルムをもってくるとき、適用されるが、グルーの組成物は、架橋剤との組み合わせで少なくとも９８％の加水分解の程度を有する溶解させられた第二のポリ（ビニルアルコール）を含む。
2008527412.tif 000002
【特許請求の範囲】
【請求項１】
低い複屈折の保護の重合体フィルム、ポリ（ビニルアルコール）を含有するフィルムへの接着を促進すると共に少なくとも９８％の加水分解の程度を有する溶解させられた第一のポリ（ビニルアルコール）重合体を含む層を含む偏光子用のカバーシートを含む偏光プレートであって、該ポリ（ビニルアルコール）を含有するフィルムへの接着を促進する層は、ポリ（ビニルアルコール）用の架橋剤との組み合わせで少なくとも９８％の加水分解の程度を有する溶解させられた第二のポリ（ビニルアルコール）重合体を含むグルーの組成物によって、ＰＶＡの二色性のフィルムの偏光子フィルムへ接着して付着させられてあるものである、偏光プレート。
【請求項２】
前記第二のポリ（ビニルアルコール）重合体は、前記第一のポリ（ビニルアルコール）重合体よりも低い分子量を有する、請求項１に記載の偏光プレート。
【請求項３】
前記ポリ（ビニルアルコール）用の架橋剤は、無機の架橋剤及び有機の架橋剤の混合物を含む、請求項１に記載の偏光プレート。
【請求項４】
前記有機の架橋剤は、メラミン−ホルムアルデヒド樹脂であると共に前記無機の架橋剤は、ホウ素化合物及び塩化亜鉛を含む、請求項３に記載の偏光プレート。
【請求項５】
前記接着を促進する層は、５ｍｇ／フィート２と３００ｍｇ／フィート２との間（５０ｍｇ／ｍ２から３０００ｍｇ／ｍ２まで）の乾燥重量を有する、請求項１に記載の偏光プレート。
【請求項６】
前記接着を促進する層は、２０°よりも少ない水の接触角を有する、請求項１に記載の偏光プレート。
【請求項７】
前記接着を促進する層は、１０パーセントと１０００パーセントとの間の水膨潤を有する、請求項１に記載の偏光プレート。
【請求項８】
前記接着を促進する層は、多価のイオンをさらに含む、請求項１に記載の偏光プレート。
【請求項９】
前記低い複屈折の保護の重合体フィルムは、セルロースエステルを含む、請求項１に記載の偏光プレート。
【請求項１０】
前記低い複屈折の保護の重合体フィルムは、ポリカーボナート、ポリ（メチル＝メタクリラート）、又は、環式のポリオレフィンを含む、請求項１に記載の偏光プレート。
【請求項１１】
前記第一の及び第二のポリ（ビニルアルコール）は、両方とも、９９％よりも大きい加水分解の程度を有する、請求項１に記載の偏光プレート。
【請求項１２】
偏光プレートを形成する方法であって、
（ａ）各々のカバーシートが、低い複屈折の保護の重合体フィルム、少なくとも９８％の加水分解の程度を有する溶解させられた第一のポリ（ビニルアルコール）を含むポリ（ビニルアルコール）を含有するフィルムへの接着を促進する層を含む、二つのカバーシートを提供すること；
（ｂ）ＰＶＡの二色性の偏光フィルムを提供すること；及び
（ｃ）該二つのカバーシートの各々における該ポリ（ビニルアルコール）を含有するフィルムへの接着を促進する層が、該ＰＶＡの二色性の偏光フィルムとの接触にあるように、同時に又は順次に、該ＰＶＡの二色性の偏光フィルムとの接触へと該二つのカバーシートをもってくること
：を含むと共に、
グルーの組成物は、該ＰＶＡの二色性の偏光フィルム及び該カバーシートを一緒に接着して結合させるために使用されると共に、
該グルーの組成物は、少なくとも９８％の加水分解の程度を有する溶解させられた第二のポリ（ビニルアルコール）及びポリ（ビニルアルコール）用の架橋剤を含む、方法。
【請求項１３】
前記ポリ（ビニルアルコール）用の架橋剤は、無機の架橋剤及び有機の架橋剤の混合物を含む、請求項１２に記載の方法。
【請求項１４】
前記第一の及び第二のポリ（ビニル）アルコールは、両方とも、９９％よりも大きい加水分解の程度を有する、請求項１２に記載の方法。
【請求項１５】
前記グルー組成物は、ピンチローラーの間のニップに入る、前記シート及び前記偏光フィルムに先立ち、前記ＰＶＡの二色性の偏光フィルムの両方の側へ又は前記二つのカバーシートの最低の層へ適用されると共に、
前記二つのカバーシートは、前記シートの形態における偏光子プレートに帰着する、該ピンチローラーの間における、圧力及び自由選択の熱の適用と共に、前記ＰＶＡの二色性の偏光フィルムのいずれかの側へ積層される、請求項１２に記載の方法。
【請求項１６】
前記無機の架橋剤は、多価のイオンを含む、請求項１３に記載の方法。
【請求項１７】
前記無機の架橋剤は、ホウ素を含む、請求項１６に記載の方法。
【請求項１８】
前記無機の架橋剤は、ホウ酸を含む、請求項１６に記載の方法。
【請求項１９】
前記無機の架橋剤は、硝酸ジルコニウム及び／又は炭酸ジルコニウムを含む、請求項１３に記載の方法。
【請求項２０】
前記有機の架橋剤は、メラミン−ホルムアルデヒド樹脂、グリコールウリル−ホルムアルデヒド樹脂、ポリカルボン酸及び無水物、ポリアミン、エピハロヒドリン、ジエピキシド、ジアルデヒド、ジオール、カルボン酸ハロゲン化物、並びにケテンからなる群より選択される、請求項１３に記載の方法。
【請求項２１】
前記有機の架橋剤は、メラミン−ホルムアルデヒド樹脂であると共に、前記無機の架橋剤は、少なくとも一つのホウ素を含有する化合物及び塩化亜鉛を含む、請求項１３に記載の方法。
【請求項２２】
偏光プレートを形成する方法であって、
（ａ）各々が（ｉ）担体の基体並びに（ｉｉ）少なくとも９８％の加水分解の程度を有する溶解させられた第一のポリ（ビニルアルコール）重合体を含む溶解させられた第一のポリ（ビニルアルコール）を含有するフィルムを含む低い複屈折の保護の重合体フィルム及ポリ（ビニルアルコール）を含有するフィルムへの接着を促進する層を含む保護のカバーシートを含む、二つのガードされたカバーシートの複合体を提供すること；
（ｂ）二つのガードされてないカバーシートを提供するために該保護のカバーシートから該担体の基体を自由選択で取り除くこと；
（ｃ）ＰＶＡの二色性のフィルムを提供すること；並びに
（ｄ）該二つのカバーシートの各々における該ポリ（ビニルアルコール）への接着を促進する層が、該ＰＶＡの二色性のフィルムとの接触にあるように、同時に又は順次に、該ＰＶＡの二色性の偏光フィルムとの接触へと該ガードされた又はガードされてないカバーシートをもってくること
：を含むと共に、
グルーの組成物は、該ＰＶＡの二色性のフィルム及び該カバーシートを一緒に接着して結合させるために、使用されると共に、
該グルーの組成物は、少なくとも９８％の加水分解の程度を有する溶解させられた第二のポリ（ビニルアルコール）及びポリ（ビニルアルコール）用の架橋剤を含む、方法。
【請求項２３】
前記ポリ（ビニルアルコール）用の架橋剤は、無機の架橋剤及び有機の架橋剤の混合物を含む、請求項２２に記載の方法。
【請求項２４】
前記無機の架橋剤は、多価のイオンを含む、請求項２２に記載の方法。
【請求項２５】
前記無機の架橋剤は、ホウ素を含む、請求項２２に記載の方法。
【請求項２６】
前記無機の架橋剤は、硝酸ジルコニウム及び／又は炭酸ジルコニウムを含む、請求項２２に記載の方法。
【請求項２７】
前記有機の架橋剤は、メラミン−ホルムアルデヒド樹脂、グリコールウリル−ホルムアルデヒド樹脂、ポリカルボン酸及び無水物、ポリアミン、エピハロヒドリン、ジエポキシド、ジアルデヒド、ジオール、カルボン酸ハロゲン化物、並びにケテンからなる群より選択される、請求項２２に記載の方法。
【請求項２８】
前記第一の及び第二のポリ（ビニル）アルコールは、両方とも、９９％よりも大きい加水分解の程度を有する、請求項２２に記載の方法。
【請求項２９】
請求項１に記載の保護のカバーシートを含む電子表示デバイス。
【発明の詳細な説明】
【技術分野】
【０００１】
本発明は、偏光子プレート、偏光プレートを生産するための改善された方法、及び、それを用いる液晶ディスプレイに関係する。より詳しくは、本発明は、低い複屈折の保護の重合体フィルム及びポリ（ビニルアルコール）への接着を促進する層を含む保護のカバーシートを含む偏光プレートに関係するが、そこでは、その保護のカバーシートは、特別に適合させられたグルーの組成物を用いる偏光フィルムへ積層される。
【背景技術】
【０００２】
透明な樹脂フィルムは、多種多様な光学的な用途に使用される。例えば、液晶ディスプレイ（“ＬＣＤ”）における多くの異なる光学素子は、樹脂フィルムから形成されることもある。ＬＣＤの構造は、液晶セル、一つの又はより多くの偏光子プレート、及び、一つの又はより多くの光マネジメントフィルムを含むこともある。液晶セルは、二つの電極の基体の間に、鉛直に整列させられた（ＶＡ）、平面内のスイッチング（ＩＰＳ）、ツイステッド・ネマチック（ＴＮ）又はスーパー・ツイステッド・ネマチック（ＳＴＮ）の材料のような液晶を閉じこめることによって、形成される。偏光子プレートは、典型的には、樹脂フィルムを含む多層の素子である。特に、偏光子プレートは、低い複屈折の保護の重合体フィルムを含む二つの保護のカバーシートの間に挟まれた偏光フィルムを含むことができる。
【０００３】
偏光フィルムは、通常は、重合体の分子を配向させるためにその後に延伸させられると共にそして二色性のフィルムを生産するために色素で色付けされる透明な且つ硬度に均一な、非晶質の樹脂フィルムから調製される。偏光子フィルムの形成に適切な樹脂の例は、十分に加水分解されたポリ（ビニルアルコール）（ＰＶＡ）である。偏光子を形成するために使用された延伸させられたＰＶＡフィルムが、非常に脆弱な且つ寸法的に不安定なものであるという理由のために、保護のカバーシートは、通常は、支持及び摩耗抵抗の両方を提示するために、そのＰＶＡフィルムの両方の側に積層される。
【０００４】
偏光子プレートに使用された保護のカバーシートは、高い均一性、良好な寸法の且つ化学的な安定性、及び高い透明性を有することが、要求される。元来、保護のカバーシートは、ガラスから形成されたが、しかし、多くの樹脂フィルムは、今は、軽量の及び可撓性の偏光子を生産するために使用される。多数の樹脂が、セルロースのエステルのようなセルロース、ポリ（メチル＝メタクリラート）のようなアクリル系、環式のポリオレフィン、ポリカーボナート類、及びスルホンを含む保護のカバーシートにおける使用に提案されてきた。しかしながら、アセチルセルロースの重合体は、偏光子プレート用の保護のカバーシートにおいて最も一般的に使用される。アセチルセルロースタイプの重合体は、セルロースのバックボーンにおけるヒドロキシル基のアシル置換の程度のみならず多種多様な分子量で商業的に入手可能なものである。これらのもののうち、十分に置換された重合体は、トリアセチルセルロース（ＴＡＣ）は、偏光子プレート用の保護のカバーシートにおける使用のための樹脂フィルムを製造するために、一般的に使用される。
【０００５】
そのカバーシートは、通常は、そのＰＶＡの二色性のフィルムへの良好な接着を保証するための表面処理を要求する。ＴＡＣが、偏光子プレートの保護のカバーフィルムとして使用されるとき、ＴＡＣフィルムは、そのＰＶＡの二色性のフィルムへの適切な接着を提供するために、そのＴＡＣの表面をケン化するために、アルカリ浴における処理にかけられる。そのアルカリ処理は、水酸化ナトリウム又は水酸化カリウムのような、アルカリ金属の水酸化物を含有する水性の溶液を使用する。アルカリ処理の後で、セルロースアセタートのフィルムは、典型的には、水で水洗すること及び乾燥させることが後に続けられた、弱い酸の溶液で洗浄される。このケン化の工程は、厄介なもの及び時間を消費するものの両方である。
【０００６】
米国特許第２，３６２，５８０号明細書（特許文献１）は、層状の構造を開示するが、そこでは、各々が硝酸セルロース及び修飾されたＰＶＡを含有する表面の層を有する二つのセルロースエステルのフィルムが、ＰＶＡフィルムの両方の側へ接着される。特開平０６−０９４９１５号公報（特許文献２）は、偏光子プレート用の保護のフィルムを開示するが、そこでは、その保護のフィルムは、ＰＶＡフィルムへの接着を提供する親水性の層を有する。２００４年５月４日に出願された、同一出願人に譲渡された同時係属の米国特許出願公開第１０／８３８，８４１号明細書は、取り外し可能な担体の基体、並びに、低い複屈折の保護の重合体フィルム、及び、ケン化の工程についての必要性を除去する低い複屈折の保護の重合体フィルムとその担体の基体の同じ側におけるポリ（ビニルアルコール）への付着を促進する層を含むカバーシートを有するガードされた保護のカバーシートを記載する。
【０００７】
保護のカバーシートは、防眩の層、反射防止層、耐よごれ層、補償層、又は耐電防止の層のような（ここでは、補助の層ともまた称された）他の機能的な層を含む、複合体又は多層のフィルムであることもある。一般に、これらの機能的な層は、その低い複屈折の保護の重合体フィルムの製造とは別個のものである加工のステップにおいて適用されるが、しかし、複合体のフィルムを形成するために、より後に、適用されることもある。機能的な又は補助のフィルムは、一つよりも多い機能的な層の機能を組み合わせることもあるか、又は、保護の重合体フィルムは、また、機能的な層の機能を供することもある。
【０００８】
例えば、いくつかのＬＣＤデバイスは、像の視角を改善するための補償フィルムとしてもまた役に立つ低い複屈折の保護の重合体フィルムを含有することもある。補償フィルム（即ち、遅延フィルム又は位相差フィルム）は、通常は、例えば一軸性の延伸によってか又はディスコチック色素でのコーティングによってかのいずれかで、調製された、制御されたレベルの複屈折を有する非晶質のフィルムから調製される。延伸することによる補償フィルムの形成について提案された適切な樹脂は、ポリ（ビニルアルコール）類、ポリカーボナート類、及びスルホンを含む。色素での処理によって調製された補償フィルムは、通常は、ＴＡＣ及び環式のオレフィンの重合体のような低い複屈折を有する高度に透明なフィルムを要求する。
【０００９】
一般には、上に記載されたような樹脂フィルムは、溶融物の押し出しの方法によってか又は鋳造する方法によってかのいずれかで、調製される。溶融物の押し出しの方法は、溶融させられた（１００，０００ｃｐのオーダーの近似の粘度）まで樹脂を加熱すること、そしてその熱い溶融させられた重合体を、押し出しのダイと共に、高度に研磨された金属のバンド又はドラムへ適用すること、そのフィルムを冷却すること、及び、その金属の支持体からそのフィルムを最終的に剥離することを伴う。しかしながら、数個の理由のために、溶融物の押し出しによって調製されたフィルムは、一般に、光学的な用途に適切なものではない。これらの中で主なものは、溶融物が押し出されたフィルムが、高い程度の光学的な複屈折を呈示するという事実である。高度に置換されたセルロースアセタートの場合には、その重合体を溶融させるという追加の問題があるものである。セルローストリアセタートは、２７０−３００℃の非常に高い溶融する温度を有すると共に、これは、分解が始まる温度より上にある。フィルムが、Ｍａｃｈｅｌｌへの米国特許第５，２１９，５１０号明細書（特許文献３）において教示されたような様々な可塑剤とセルロースアセタートを配合することによって、より低い温度での溶融物の押し出しによって形成されてきた。しかしながら、Ｍａｃｈｅｌｌへの米国特許第５，２１９，５１０号明細書に記載された重合体は、十分に置換されたセルローストリアセタートではなく、むしろより少ない程度のアルキル置換を有するか、又は、いくつかのアセタート基の代わりにプロピオナート基を有する。たとえそうであるとしても、セルロースアセタートの溶融物が押し出されたフィルムは、Ｓｈｉｇｅｎｍｕｒａへの米国特許第５，７５３，１４０号明細書（特許文献４）において留意されたような乏しい平面度を呈示することが、知られたものである。これらの理由のために、溶融物の押し出しの方法は、一般には、電子ディスプレイにおける保護のカバー及び基体を調製するために使用されたセルローストリアセタートのフィルムを含む多数の樹脂フィルムを製作するために実用的なものではない。むしろ、鋳造する方法は、一般に、これらのフィルムを製造するために、好適なものである。
【００１０】
光学的な用途についての樹脂フィルムは、鋳造する方法によって、ほとんど排他的に製造される。鋳造する方法は、第一に５０，０００ｃｐのオーダーにおける粘度を有するドープ剤を形成するために適当な溶媒に重合体を溶解させること、及び、そして、押し出しのダイを通じて連続的な高度に研磨された金属のバンド又はドラムへ粘性のドープ剤を適用すること、湿ったフィルムを部分的に乾燥させること、金属の支持体から部分的に乾燥させられたフィルムを剥離すること、及び、そのフィルムから溶媒をより完全に取り除くためにオーブンを通じて部分的に乾燥させられたフィルムを運搬することを伴う。鋳造されたフィルムは、典型的には、４０−２００ミクロンの範囲における最終的な乾燥の厚さを有する。一般に、４０ミクロンよりも少ない薄いフィルムは、剥離する及び乾燥させる工程の間に、湿ったフィルムの脆性のおかげで、鋳造する方法によって生産することが、非常に困難なものである。２００ミクロンよりも大きい厚さを有するフィルムは、また、最終的な乾燥させるステップにおける溶媒の取り除きと関連させられた困難性のおかげで、製造することが問題のあるものである。その鋳造する方法の溶解及び乾燥させるステップが、複雑さ及び費用を加えるとはいえ、鋳造されたフィルムは、溶融物の押し出しの方法によって調製されたフィルムに対して比較されたとき、一般には、より良好な光学的な性質を有すると共に、その上、高い温度への露出と関連させられた分解に関係させられた問題は、回避される。
【００１１】
鋳造する方法によって調製された光学的なフィルムの例は、（１）Ｈａｒｉｔａへの米国特許出願公開第２００１／００３９３１９号明細書（特許文献７）及びＳａｎｅｆｕｊｉへの米国特許出願公開第２００２／００１７００号明細書（特許文献８）におけるより最近の開示のみならずＬａｎｄへの米国特許第４，８９５，７６９号明細書（特許文献５）及びＣａｅｌへの米国特許第５，９２５，２８９号明細書（特許文献６）に開示されたような光を偏光させるフィルムを調製するために使用されたセルロースアセタートのシート；（２）Ｉｗａｔａへの米国特許第５，６９５，６９４号明細書（特許文献９）に開示されたような光を偏光させるフィルム用の保護のカバーに使用されたセルローストリアセタートのシート；（３）Ｙｏｓｈｉｄａへの米国特許第５，８１８，５５９号明細書（特許文献１０）並びに両方ともＴａｋｅｔａｎｉへの米国特許第５，４７８，５１８号明細書（特許文献１１）及び米国特許第５，５６１，１８０号明細書（特許文献１２）に開示されたような光を偏光させるフィルム用の又は遅延プレート用の保護のカバーに使用されたポリカーボナートのシート；並びに（４）両方ともＳｈｉｒｏへの米国特許第５，７５９，４４９号明細書（特許文献１３）及び米国特許第５，９５８，３０５号明細書（特許文献１４）に開示されたような光を偏光させるフィルム用の又は遅延プレート用の保護のカバーに使用されたポリエーテルスルホンのシート：を含む。
【００１２】
しかしながら、光学的なフィルムを製造するための鋳造する方法の幅広い使用にもかかわらず、鋳造する技術には多くの不都合があるものである。一つの不都合は、鋳造されたフィルムが、顕著な光学的な複屈折を有するというものである。鋳造された又はコートされたフィルムにおける複屈折は、製造する動作の間における重合体の配向から生まれる。この分子の配向は、そのフィルムの平面内の屈折率が、計れる程度に異なるものであることを、引き起こす。平面内の複屈折は、そのフィルムの平面内の垂直な方向におけるこれらの屈折率の間の差異である。フィルムの厚さが掛け合わされた複屈折の絶対値は、平面内の遅延として定義される。従って、平面内の遅延は、そのフィルムの平面内における分子の異方性の尺度である。
【００１３】
鋳造する工程の間に、分子の配向は、ダイにおけるドープ剤の剪断、適用の間における金属の支持体によるドープ剤の剪断、剥離するステップの間における部分的に乾燥させられたフィルムの剪断、及び、最終的な乾燥させるステップを通じた運搬の間における自立構造をとるフィルムの剪断を含む、多くの源から生まれることもある。これらの剪断力は、重合体の分子を配向させると共に、ついには、望ましくなく高い複屈折又は遅延の値を引き起こす。剪断を最小にすると共に最も低い複屈折のフィルムを得るために、鋳造する工程は、典型的には、Ｉｗａｔａへの米国特許第５，６９５，６９４号明細書に開示されたような１−１５ｍ／分の非常に遅い線速度で動作させられる。より遅い線速度は、一般に、最も高い質のフィルムを生産する。
【００１４】
鋳造する方法によって調製されたフィルムが、溶融物の押し出しの方法によって調製されたフィルムに対して比較された、より低い複屈折を有するとはいえ、複屈折は、不愉快なほどに高いままである。例えば、鋳造する方法によって調製されたセルローストリアセタートのフィルムは、Ｉｗａｔａへの米国特許第５，６９５，６９４号明細書に開示されたような可視のスペクトルにおける光について７ナノメートル（ｎｍ）の平面内の遅延を呈示する。鋳造する方法によって調製されたポリカーボナートのフィルムは、両方ともＴａｋｅｔａｎｉへの米国特許第５，４７８，５１８号明細書及び米国特許第５，５６１，１８０号明細書に開示されたような１７ｎｍの平面内の遅延を呈示する。Ｈａｒｉｔａへの米国特許出願公開第２００１／００３９３１９号明細書は、そのフィルム内の幅方向における位置の間の遅延における差異が、元来の延伸されてないフィルムにおいて５ｎｍよりも少ないものであるとき、延伸されたセルロースアセタートのシートにおける色の不規則性が、低減されることを請求する。
【００１５】
光学的なフィルムの多数の用途のために、低い平面内の遅延の値が、望ましいものである。特に、１０ｎｍよりも少ない平面内の遅延の値は、好適なものである。
【００１６】
同地出願人に譲渡された米国特許出願公開第２００３／０２１５６５８号明細書（特許文献１５）、米国特許出願公開第２００３／０２１５６２１号明細書（特許文献１６）、米国特許出願公開第２００３／０２１５６０８号明細書（特許文献１７）、米国特許出願公開第２００３／０２１５５８３号明細書（特許文献１８）、米国特許出願公開第２００３／０２１５５８２号明細書（特許文献１９）、米国特許出願公開第２００３／０２１５５８１号明細書（特許文献２０）、及び米国特許出願公開第２００３／０２１４７１５号明細書（特許文献２１）は、光学的な用途に適切なものである低い複屈折を有する樹脂フィルムを調製するためのコーティング方法を記載する。それら樹脂フィルムは、通常は鋳造されたフィルムを調製するために使用される、より低い粘度の重合体の溶液から不連続な、取り外し可能な担体の基体へと適用される。
【００１７】
その鋳造する方法に対する別の欠点は、多重の層を正確に適用することの無能力である。Ｈａｙｗａｒｄへの米国特許第５，２５６，３５７号明細書（特許文献２２）に留意されたように、従来の多重スロットの鋳造するダイは、受け入れられないほど不均一なフィルムを作り出す。特に、線及びすじの不均一性は、先行技術のデバイスと５％よりも大きいものである。受け入れられる二つの層のフィルムは、Ｈａｙｗａｒｄへの米国特許第５，２５６，３５７号明細書に教示されたような特別なダイのリップの設計を用いることによって、調製されることもあるが、しかし、それらダイの設計は、複雑なものであると共に二つよりも多くの層を同時に適用するには非実用的なものであることもある。
【００１８】
その鋳造する方法に対する別の欠点は、そのドープ剤の粘度における制限である。鋳造の実践において、ドープ剤の粘度は、５０，０００ｃｐのオーダーにある。例えば、Ｈａｙｗａｒｄへの米国特許第５，２５６，３５７号明細書は、１０，０００ｃｐの粘度を備えたドープ剤を使用する、実用的な鋳造の例を記載する。一般には、より低い粘度のドープ剤と共に調製された鋳造されたフィルムは、例えば、Ｉｗａｔａへの米国特許第５，６９５，６９４号明細書に留意されたように不均一なフィルムを生産することが、知られたものである。Ｉｗａｔａへの米国特許第５，６９５，６９４号明細書においては、鋳造する試料を調製するために使用された最も低い粘度のドープ剤は、おおよそ１０，０００ｃｐである。しかしながら、これらの高い粘度の値では、鋳造するドープ剤は、フィルター処理すること及び脱気することが困難なものである。繊維及びより大きい破片が、取り除かれることもある一方で、重合体のスラグのような、より軟らかい材料は、ドープ剤の送り出しのシステムにおいて見出された高い圧力でフィルター処理することが、より困難なものである。微粒子及び泡のアーチファクトは、実質的な廃棄物に帰着することもある、すじのみならず目立つ包含の欠陥を作り出す。
【００１９】
加えて、その鋳造する方法は、生産物の変化に関して相対的に柔軟性を欠くものであり得る。鋳造することは、高い粘度のドープ剤を要求するという理由のために、生産物の処方を変化させることは、汚染の可能性を除去するために送り出しのシステムをクリーニングするための広範囲な停止時間を要求する。特に問題のあるものは、不混和性の重合体及び溶媒を伴う処方の変化である。事実上、処方の変化は、大部分の生産の機械が、一つのみのフィルムのタイプを生産することに対して排他的に専用のものであるように、鋳造する方法で時間を消費する且つ高価なものである。
【００２０】
鋳造されたフィルムは、望ましくないコックル又はしわを呈示することもある。より薄いフィルムは、特に、鋳造する工程の剥離する及び乾燥させるステップの間にか又はそのフィルムのその後の取り扱いの間にかのいずれかで、寸法のアーチファクトに対して脆弱なものである。非常に薄いフィルムは、しわになること無しにこの積層の工程の間に取り扱うことが、困難なものである。加えて、多数の鋳造されたフィルムは、湿気の効果のおかげで、時間にわたって歪曲したものに自然になることもある。
【００２１】
光学的なフィルムについて、良好な寸法の安定性は、偏光子プレートのその後の製作の間にのみならず、貯蔵の間にも、必要なものである。加えて、偏光子プレート用の保護のカバーシートに使用された樹脂フィルムは、そのカバーシートの製造及び取り扱いの間に、汚れ及び塵の蓄積のみならず、かきキズ及び摩耗をも受けやすいものである。ディスプレイの用途についての高い質の偏光子プレートの調製は、その保護のカバーシートが、物理的な損傷又は汚れ及び塵の堆積のおかげで、欠陥の無いものであることを要求する。
【００２２】
アルカリ浴における予備処理、そして、接着、圧力、及び高い温度の適用を伴う積層の工程を要求する樹脂フィルムからの偏光子プレートの調製における保護のカバーシートのケン化の必要性を回避することは、非常に好都合なものであるであろう。このようなケン化の動作を回避することは、両方の生産性を改善すると共に必要な運搬及びシートの取り扱いを低減するであろう。一般に保護のカバーシートに好都合なものとはいえ、これは、相対的により薄い保護のカバーシートに特に望ましいことであるであろう。
【特許文献１】米国特許第２，３６２，５８０号明細書
【特許文献２】特開平０６−０９４９１５号公報
【特許文献３】米国特許第５，２１９，５１０号明細書
【特許文献４】米国特許第５，７５３，１４０号明細書
【特許文献５】米国特許第４，８９５，７６９号明細書
【特許文献６】米国特許第５，９２５，２８９号明細書
【特許文献７】米国特許出願公開第２００１／００３９３１９号明細書
【特許文献８】米国特許出願公開第２００２／００１７００号明細書
【特許文献９】米国特許第５，６９５，６９４号明細書
【特許文献１０】米国特許第５，８１８，５５９号明細書
【特許文献１１】米国特許第５，４７８，５１８号明細書
【特許文献１２】米国特許第５，５６１，１８０号明細書
【特許文献１３】米国特許第５，７５９，４４９号明細書
【特許文献１４】米国特許第５，９５８，３０５号明細書
【特許文献１５】米国特許出願公開第２００３／０２１５６５８号明細書
【特許文献１６】米国特許出願公開第２００３／０２１５６２１号明細書
【特許文献１７】米国特許出願公開第２００３／０２１５６０８号明細書
【特許文献１８】米国特許出願公開第２００３／０２１５５８３号明細書
【特許文献１９】米国特許出願公開第２００３／０２１５５８２号明細書
【特許文献２０】米国特許出願公開第２００３／０２１５５８１号明細書
【特許文献２１】米国特許出願公開第２００３／０２１４７１５号明細書
【特許文献２２】米国特許第５，２５６，３５７号明細書
【発明の開示】
【発明が解決しようとする課題】
【００２３】
本発明の目的は、先行技術の偏光子プレートを作ることの限定を克服すること、及び、それら偏光子プレートの製作に先立ちケン化のような複雑な表面処理についての必要性を除去する改善された方法を提供することである。
【００２４】
別の目的は、カバーシートが、かきキズ及び摩耗のような物理的な損傷をあまり受けやすいものではないと共に偏光子プレートの製作におけるそれらの製造、貯蔵、及び最終的な取り扱いのステップの間により寸法的に安定なものである、改善された方法を提供することである。
【００２５】
さらなる目的は、適切に適合されたカバーシートとの組み合わせでグルーの組成物を使用する偏光子プレートの製作のための改善された工程を提供することである。
【課題を解決するための手段】
【００２６】
本発明のこれらの及び他の目的は、
各々が低い複屈折の保護の重合体フィルム及び９９％よりも大きい加水分解の程度を有する溶解させられた第一のＰＶＡ重合体を含むポリ（ビニルあるコール）を含有するフィルムへの接着を促進する層を含む二つの保護のカバーシートを提供することを含む、偏光プレートを形成する方法によって成し遂げられる。それらカバーシートは、前記の二つのカバーシートの各々における前記のポリ（ビニルアルコール）を含有するフィルムへの接着を促進する層が、前記のＰＶＡの二色性の偏光フィルムとの接触にあるように、ＰＶＡの二色性の偏光フィルムとの接触へともってこられる。グルーの組成物は、そのＰＶＡの二色性の偏光フィルムをそれらカバーシートとの接触へもってくるとき、適用されるが、そのグルーの組成物は、少なくとも９８％の、好ましくは９９％に等しいか又はそれよりも大きい、加水分解の程度を有する溶解させられた第二のＰＶＡの重合体、及び、ＰＶＡの架橋剤を含む。本発明は、その方法によって作られた偏光プレートにもまた関係する。
【００２７】
本発明の方法は、ポリ（ビニルアルコール）を含有する二色性のフィルムへのそれらカバーシートの優れた接着を提供すると共にそれら二色性のフィルムへの積層に先立ちそれらカバーシートをアルカリ処理することの必要性を除去するが、それによって偏光プレートを製造するための工程を単純化する。自由選択で、摩耗抵抗性の層、防眩の層、低い反射の層、反射防止層、帯電防止の層、視角の補償層、及び、湿気のバリアー層を含む補助の層が、本方法に使用されたカバーシートにおいて用いられることもある。
【００２８】
本発明の一つの実施形態において、非常に薄いカバーシートの製造は、その乾燥させる工程を通じて湿ったカバーシートフィルムを支持する不連続な担体の基体へとカバーシートのコーティングの処方を適用することによって、容易にさせられると共に、典型的には先行技術に記載された鋳造する方法で行われるような最終的な乾燥させるステップに先立ち、金属のバンド又はドラムからそのシートを剥離することの必要性を除去する。むしろ、そのカバーシートは、その担体の基体からの分離の前に、実質的に完全に乾燥させられる。事実上、そのカバーシート及び担体の基体を含む複合体は、好ましくは、ロールに巻きつけられると共に偏光子プレートの製作に必要とされるまで貯蔵される。
【００２９】
このように、本発明の一つの好適な実施形態において、偏光プレートを形成する方法は、（ａ）各々が（ｉ）担体の基体並びに（ｉｉ）低い複屈折の保護の重合体フィルム及び９９％よりも大きい加水分解の程度を有する溶解させられた第一のＰＶＡの重合体を含むポリ（ビニルアルコール）を含有するフィルムへの接着を促進する層を含む偏光子用の保護のカバーシートを含む二つのガードされたカバーシートの複合体を提供すること、（ｂ）ＰＶＡの二色性のフィルムを提供することを含むが、その方法は、（ｃ）前記の二つのカバーシートの各々におけるそのポリ（ビニルアルコール）への接着を促進する層が、前記のＰＶＡの二色性のフィルムとの接触にあるように、前記のガードされた又は（その担体の基体を取り除いた後で）ガードされてないカバーシートを前記のＰＶＡの二色性のフィルムとの接触へと同時に又は順次にもってくることをさらに含むと共に、そこでは、グルーの組成物が、前記のＰＶＡの二色性のフィルム及び前記のカバーシートを一緒に接触へともってくる前に、適用されると共に、そのグルーの組成物は、少なくとも９８％の、好ましくは、９９％に等しいか又はそれよりも大きい、加水分解の程度を有する溶解させられた第二のＰＶＡの重合体、及び、ＰＶＡの架橋剤を含む。その用語“ＰＶＡ”は、ポリ（ビニルアルコール）を指す。
【００３０】
本発明は、本発明と一致して作られた偏光プレートにもまた関係する。本発明と一致して作られた偏光プレートは、改善された層間の乾燥した接着を、及び、水にさらされたとき、改善された層間の湿った接着を、呈示することが、示されてきたものである。
【発明を実施するための最良の形態】
【００３１】
以下に続く定義は、ここにおける記載に当てはまる：
層の平面内の位相遅延、Ｒｉｎ、は、（ｎｘ−ｎｙ）ｄによって定義された量であるが、そこでは、ｎｘ及びｎｙは、ｘ及びｙ方向における屈折率である；ｘは、ｘ−ｙ平面における最大の屈折率の方向としてとられると共に、ｙ方向は、それに垂直なものにとられる；ｘ−ｙ平面は、その層の表面の平面に対して平行なものである；並びに、ｄは、ｚ方向におけるその層の厚さである。量（ｎｘ−ｎｙ）は、平面内の複屈折、Δｎｉｎと称される。Δｎｉｎの値は、波長λ＝５５０ｎｍで与えられる。
【００３２】
層の平面外の位相遅延、Ｒｔｈ、は、［ｎｚ−（ｎｘ＋ｎｙ）／２］ｄによって定義された量であるが、そこでは、ｎｚは、ｚ方向における屈折率である。量［ｎｚ−（ｎｘ＋ｎｙ）／２］は、平面外の複屈折、Δｎｔｈと称される。ｎｚ＞（ｎｘ＋ｎｙ）／２とすれば、Δｎｔｈは、正のもの（正の複屈折）であると共に、このように、対応するＲｔｈは、また正のものである。ｎｚ＜（ｎｘ＋ｎｙ）／２とすれば、Δｎｔｈは、負のもの（負の複屈折）であると共に、Ｒｔｈは、また負のものである。Δｎｔｈの値は、λ＝５５０ｎｍで与えられる。
【００３３】
重合体の固有の複屈折、Δｉｎｔ、は、（ｎｅ−ｎｏ）によって定義された量を指すが、そこでは、ｎｅ及びｎｏは、それぞれ、重合体の異常の及び正常の屈折率である。重合体の層の現実の複屈折（平面内のΔｉｎ又は平面外のΔｎｔｈ）は、それを形成する工程、このようにパラメーターΔｎｉｎｔ、に依存する。
【００３４】
非晶質のものは、長い範囲の秩序の欠如を意味する。このように非晶質の重合体は、Ｘ線回折のような技術によって測定されたような長い範囲の秩序を示すものではない。
【００３５】
透過は、光学的な透過率を測定するための量である。それは、Ｉｏｕｔ／Ｉｉｎ×１００のような、入力の光の強度Ｉｉｎに対する外へ出て来る光の強度Ｉｏｕｔの百分位数の比によって与えられる。
【００３６】
光学軸は、伝播する光が、複屈折を見ることがない方向を指す。
【００３７】
一軸性のものは、三つの屈折率、ｎｘ、ｎｙ、及びｎｚの二つが、本質的に同じものであることを意味する。
【００３８】
二軸性のものは、三つの屈折率、ｎｘ、ｎｙ、及びｎｚが、全て異なるものであることを意味する。
【００３９】
重合体についての酸価は、１グラムの重合体の固体を中和するために要求されたＫＯＨのミリグラムの数として定義される。
【００４０】
液晶ディスプレイに用いられたカバーシートは、典型的には、そのＰＶＡの二色性のフィルムの寸法の安定性を維持するため、並びに、それを湿気及びＵＶ劣化から保護するためには、ＰＶＡの二色性のフィルムの各々の側に用いられる低い光学的な複屈折を有する重合体のシートである。以下に続く記載において、ガードされたカバーシートは、取り外し可能な、保護の担体の基体に配置されるカバーシートを意味する。可剥性の、保護のフィルムは、そのカバーシートの両方の側が、偏光子プレートにおけるそれの使用に先立ち、保護されるように、その担体の基体に対して反対のカバーシートの側にもまた用いられることもある。偏光子プレートは、ここにおいて、偏光子又は偏光プレートともまた称される。
【００４１】
ＰＶＡへの接着を促進する層は、その低い複屈折の保護の重合体フィルムの適用とは別個の又はそれと同時のいずれかの、コーティングのステップにおいて適用される独特の層である。そのＰＶＡへの接着を促進する層は、そのＰＶＡフィルムへの積層に先立つ、そのカバーシートの、ケン化のような、湿式の予備処理についての必要性無しに（液晶ディスプレイの用途において）ＰＶＡの二色性のフィルムへのそのカバーシートの許容可能な接着を提供する。
【００４２】
自由選択の連結層は、その低い複屈折の保護の重合体フィルム又はそのＰＶＡの二色性のフィルムへの接着を促進する層の適用とは別個の又はそれと同時のいずれかの、コーティングのステップにおいて適用される独特の層である。
【００４３】
本発明は、低い複屈折の保護の重合体フィルム、ポリ（ビニルアルコール）を含有するフィルムへの接着を促進する層を含む偏光子用の保護のカバーシートを含むと共に少なくとも９８％の、好ましくは９９％に等しい又はそれよりも大きい、加水分解の程度を有する溶解させられた第一のＰＶＡの重合体を含む、偏光プレートに向けられるが、そこでは、そのポリ（ビニルアルコール）を含有するフィルムへの接着を促進する層は、少なくとも９８％の、好ましくは９９％に等しい又はそれよりも大きい、加水分解の程度を有する溶解させられた第二のＰＶＡの重合体及びＰＶＡの架橋剤を含むグルーの組成物によって、ＰＶＡの二色性のフィルムの偏光子フィルムへ接着して付着させられてある。一つの好適な実施形態においては、その架橋剤は、有機の架橋剤及び無機の架橋剤の混合物を含む。
【００４４】
別の実施形態においては、本発明のカバーシートは、また、一つの又はより多くの補助の層を含む。本発明における使用のための適切な補助の層は、摩耗抵抗性のハードコート層、防眩の層、よごれ防止層、又は、染み抵抗性の層、反射防止層、低い反射の層、帯電防止の層、視角の補償層、及び湿気バリアー層を含む。
【００４５】
本発明の別の態様は、偏光子用の各々の保護のカバーシートが、低い複屈折の保護の重合体フィルム、ポリ（ビニルアルコール）を含有するフィルムへの接着を促進する層を含むと共に９９％よりも大きい加水分解の程度を有する溶解させられた第一のＰＶＡの重合体を含む、二つの保護のカバーシートを提供すること、ＰＶＡの二色性の偏光フィルムを提供することを含む偏光プレートを形成する方法に関係するが、その方法は、前記の二つのカバーシートの各々における前記のポリ（ビニルアルコール）を含有するフィルムへの接着を促進する層が、前記のＰＶＡの二色性の偏光フィルムとの接触にあるように、同時に又は順次に、前記のカバーシートを前記のＰＶＡの二色性の偏光フィルムとの接触へともってくることをさらに含むと共に、そこでは、グルーの組成物が、前記のＰＶＡの二色性の偏光フィルム及び前記のカバーシートの近くに、接触へと一緒にもってくるとき、適用されるが、そのグルーの組成物は、少なくとも９８％の、好ましくは９９％に等しい又はそれよりも大きい、加水分解の程度を有する溶解させられた第二のＰＶＡの重合体、及び、イオン結合的に又は共有結合的にＰＶＡを架橋させるＰＶＡの架橋剤を含む。
【００４６】
好適な実施形態においては、前記のグルーの組成物は、有機の架橋剤及び無機の架橋剤を含む。
【００４７】
前記の無機の架橋剤は、カルシウム、マグネシウム、バリウム、ストロンチウム、ホウ素、ベリリウム、アルミニウム、鉄、銅、コバルト、銅、銀、ジルコニウム、及び亜鉛のイオンからなる群より選択されたイオン、それらの組み合わせ、又は同様のものを含むことができる。
【００４８】
好適な無機の架橋剤は、ホウ素の化合物、例えば、ホウ酸を含む。無機の架橋剤の他の具体的な例は、硝酸ジルコニウム又は炭酸ジルコニウムを含む。
【００４９】
前記の有機の架橋剤は、メラミン−ホルムアルデヒド樹脂、グリコールウリル−ホルムアルデヒド樹脂、ポリカルボン酸及び無水物、ポリアミン、エピハロヒドリン、ジエポキシド、ジアルデヒド、ジオール、カルボン酸ハロゲン化物、及びケテンからなる群より選択された化合物、それらの組み合わせ、並びに同様のものを含む。好ましくは、その有機の架橋剤は、水又は水／アルコール類の混合物に可溶な又は分散可能なものである。好適な有機の架橋剤は、メラミン−ホルムアルデヒド樹脂、グリコールウリル−ホルムアルデヒド樹脂、及びエピハロヒドリンである。メラミン−ホルムアルデヒド樹脂及びグリコールウリル−ホルムアルデヒド樹脂は、ホルムアルデヒドと（ホルミル化ともまた称された、メチロール化反応）、及び、そして、アルコール類と（アルキル化ともまた称された、エーテル化）、それぞれ、メラミン及びグリコールウリルを反応させることによって、調製される。異なる程度のホルミル化及びアルキル化並びにエーテル化反応の間における異なるアルコール類を使用することで調製される、幅広い範囲のメラミン−ホルムアルデヒド樹脂及びグリコールウリル−ホルムアルデヒド樹脂は、本発明の目的に有用なものである。これらの樹脂は、それらの調製の間に起こることもある自己縮合反応の程度のおかげで、本来は単量体のもの又は重合体のものであることもある。多種多様な適切なメラミン−ホルムアルデヒド樹脂及びグリコールウリル−ホルムアルデヒド樹脂は、Ｃｙｔｅｃ  Ｉｎｄｕｓｔｒｉｅｓ  Ｉｎｃ．から商業的に入手可能なもの（ＣＹＭＥＬ（Ｒ）樹脂）である。本発明の目的に好適なエピハロヒドリンは、Ｈｅｒｃｕｌｅｓ  Ｉｎｃ．から商業的に入手可能なポリアミド−エピクロロヒドリンの架橋剤（ＰＯＬＹＣＵＰ（Ｒ）樹脂）である。
【００５０】
一つの特に好適な実施形態においては、その有機の架橋剤は、メラミン−ホルムアルデヒド樹脂であると共に、その無機の架橋剤は、ホウ素の化合物を含む。好ましくは、そのグルーの組成物は、また、イオン結合的にＰＶＡを架橋させる第二の無機の架橋剤、特に、塩化亜鉛、を含む。
【００５１】
そのカバーフィルム及びそのＰＶＡの二色性のフィルムを積層するためのグルーの組成物又は溶液は、好ましくは、水／アルコールの溶液である。一つの実施形態においては、そのグルーの溶液は、適用された湿った溶液に基づいた、０．５から６０重量パーセントまでの濃度を有する水に混和性の有機の溶媒、０．０５から５重量パーセントまでの合計の濃度を有する一つの又はより多くの架橋剤、及び、好ましくは１重量パーセントよりも大きい、より好ましくは２重量パーセントよりも大きい、最も好ましくは３から１０重量パーセントまでのＰＶＡの重合体を含む水性の溶液である。
【００５２】
さらなる実施形態においては、本方法は、担体の基体；低い複屈折の保護の重合体フィルム、ポリ（ビニルアルコール）のフィルムへの接着を促進する層、及び前記の低い複屈折の保護の重合体フィルムと前記のポリ（ビニルアルコール）のフィルムへの接着を促進する層との間の連結層を含むカバーシート、並びに、その低い複屈折の保護の重合体フィルムとしての前記の担体の基体の同じ側における一つの又はより多くの補助の層を含むガードされたカバーシートの複合体を用いる。自由選択で、本発明のガードされたカバーシートの複合体は、また、その担体の基体と反対のカバーシートの側に可剥性の保護層を含む。そのガードされたカバーシートの複合体は、その低い複屈折の保護の重合体フィルムが、薄いものであるとき、例えば、その厚さが、約４０マイクロメートル又はより少ないものであるとき、特に有効なものである。
【００５３】
今図１に戻ると、本発明において使用することができるカバーシートを調製することに適切な、例示的な且つ周知のコートする且つ乾燥させるシステム１０の概略的なものが、示される。コートする且つ乾燥させるシステム１０は、移動する担体の基体１２へ非常に薄いフィルムを適用するために、及びその後、乾燥機１４において溶媒を取り除くために、使用されることもある。単一のコーティング装置１６は、システム１０が、一つのコーティングの適用の点のみ及び一つの乾燥機１４のみを有するように、示されるが、しかし、対応する乾燥させるセクションを備えた二つの又は三つの（六つと同様に多数のものでさえも）追加のコーティングの適用の点が、複合体の薄いフィルムの製作において知られたものである。順次の適用及び乾燥させることの工程は、当技術において、タンデムのコーティングの動作として知られたものである。
【００５４】
コートする且つ乾燥させるシステム１０は、そのコーティングがコーティング装置１６によって適用される、バックアップローラー２０のまわりに、移動する基体１２を供給するために、巻き戻しするステーション１８を含む。そして、コートされた基体２２は、乾燥機１４を通じて前進する。本発明の一つの実施形態においては、基体１２におけるカバーシートを含むガードされたカバーシートの複合体２４は、巻き取りステーション２６におけるロールへと巻かれる。
【００５５】
描かれたように、例示的な四つの層のコーティングは、移動するウェブ１２へ適用される。各々の層についてのコーティングの液体は、それぞれのコーティング供給ベッセル２８、３０、３２、３４に保持される。そのコーティングの液体は、ポンプ３６、３８、４０、４２によって、それらコーティング供給ベッセルからコンジット４４、４６、４８、５０を介してコーティング装置１６まで、それぞれ、届けられる。加えて、コートする且つ乾燥させるシステム１０は、そのコーティングの適用に先立ち基体１２を修飾するための、コロナ若しくはグロー放電デバイス５２又は極性の電荷の援助デバイス５４のような、電気的な放電デバイスをもまた含むこともある。
【００５６】
次に図２へ戻ると、可剥性の保護層を適用するための代替の巻く動作を備えた、図１に描かれたのと同じ例示的なコートする且つ乾燥させるシステム１０の概略的なものが示される。それに応じて、それら図は、その巻く動作までは同一に番号を付けられる。本発明の実践においては、それへ適用されたカバーシートを備えた（樹脂フィルム、紙、樹脂でコートされた紙、又は金属であることもある）担体の基体を含むガードされたカバーシートの複合体２４は、対向するニップローラー５６、５８の間に取得される。ガードされたカバーシートの複合体２４は、巻き戻しするステーション６２から供給される予備形成された可剥性の保護層６０へ接着して接着される又は静電気的に付着されると共に、その可剥性の保護層６０を含有するガードされたカバーシートの複合体２４は、巻き取りステーション６４におけるロールへと巻かれる。本発明の好適な実施形態においては、ポリオレフィン又はポリエチレンテレフタラート（ＰＥＴ）が、予備形成された、可剥性の保護層６０として使用される。そのカバーシート／担体の基体の複合体２４又はその保護層６０のいずれかは、そのカバーシート／担体の基体の複合体２４への保護層６０の静電気的な吸引を向上させるために、電荷発生器で予備処理されることもある。
【００５７】
移動する基体１２へコーティングの流体を届けるために使用されたコーティング装置１６は、例えば、Ｒｕｓｓｅｌｌへの米国特許第２，７６１，７９１号明細書に教示されたような、スライドビードホッパー、又は、Ｈｕｇｈｅｓへの米国特許第３，５０８，９４７号明細書によって教示されたような、スライドカーテンホッパーのような多層のアプリケーターであることもある。あるいは、そのコーティング装置１６は、スロットダイビードホッパー又はジェットホッパーのような、単一の層のアプリケーターであることもある。本発明の好適な実施形態においては、適用デバイス１６は、多層のスライドビードホッパーである。
【００５８】
上に述べたように、コートする且つ乾燥させるシステム１０は、典型的には、そのコートされたフィルムから溶媒を取り除くための乾燥させるオーブンであることになる乾燥機１４を含む。本発明の方法の実践に使用された例示的な乾燥機１４は、温度及び空気の流れの独立の制御の可能な八つの乾燥させるセクション６８−８２によって後に続けられた第一の乾燥させるセクション６６を含む。乾燥機１４が、九つの独立の乾燥させるセクションを有するように示されるとはいえ、より少数の区画を備えた乾燥させるオーブンは、周知であると共に、本発明の方法を実践するために使用されることもある。本発明の好適な実施形態においては、乾燥機１４は、少なくとも二つの独立の乾燥させるゾーン又はセクションを有する。
【００５９】
好ましくは、乾燥させるセクション６６−８２の各々は、独立の温度及び気流の制御を有する。各々のセクションにおいては、温度は、５℃と１５０℃との間で調節されることもある。それら湿った層のはだ焼きすること又は過度にスキニングすることからの乾燥の欠陥を最小にするために、最適な乾燥させる率は、乾燥機１４の早期のセクションにおいて必要とされる。早期の乾燥させるゾーンにおける温度が、不適当なものであるときに作り出された多くのアーチファクトがある。例えば、セルロースアセタートのフィルムの曇り又は白化が、ゾーン６６、６８、及び７０における温度が、２５℃に設定されるとき、観察される。この白化の欠陥は、高い蒸気圧の溶媒（塩化メチレン及びアセトン）が、コーティングの流体に使用されるとき、特に問題となるものである。早期の乾燥させるセクション６６、６８、及び７０における９５℃の強烈に高い温度は、その担体の基体からのそのカバーシートの早発の離層を引き起こす傾向がある。それら早期に乾燥させるセクションにおけるより高い温度は、そのカバーシートのはだ焼きすること、網状物のパターン、及びふくれのような他のアーチファクトともまた関連させられる。
【００６０】
好適な実施形態においては、第一の乾燥させるセクション６６は、コートされた基体２２の湿ったコーティングの直接的な空気の衝突の無い条件で、少なくとも約２５℃の、しかし、９５度よりも低い、温度で動作させられる。本発明の方法の別の好適な実施形態においては、乾燥させるセクション６８及び７０は、また、少なくとも約２５℃の、しかし、９５度よりも低い、温度で動作させられる。初期の乾燥させるセクション６６、６８が、約３０℃と約６０℃との間の温度で動作させられることは、好適なことである。初期の乾燥させるセクション６６、６８が、約３０℃と約５０℃との間の温度で動作させられることは、最も好適なことである。乾燥させるセクション６６、６８における現実の乾燥させる温度は、当業者によってこれらの範囲内で経験的に最適化することもある。
【００６１】
今、図３を参照すると、例示的なコーティング装置１６の概略的なものが、詳細に示される。側面図の断面に概略的に示された、コーティング装置１６は、前方のセクション９２、第二のセクション９４、第三のセクション９６、第四のセクション９９、及び、バックプレート１００を含む。ポンプ１０６を介して第一の計測するスロット１０４へコーティングの液体を供給すると共にそれによって最低の層１０８を形成するための第二のセクション９４への入口１０２がある。層１１６を形成するためにポンプ１１４を介して第二の計測するスロット１１２へコーティングの液体を供給するための第三のセクション９６への入口１１０がある。層１２４を形成するためにポンプ１２２を介して計測するスロット１２０へコーティングの液体を供給するための第四のセクション９８への入口１１８がある。層１３２を形成するためにポンプ１３０を介して計測するスロット１２８へコーティングの液体を供給するためのバックプレート１００への入口１２６がある。各々のスロット１０４、１１２、１２０、１２８は、横向きの分布のキャビティーを含む。前方のセクション９２は、傾斜させられたスライドの表面１３４、及び、コーティングリップ１３６を含む。第二のセクション９４の上部に第二の傾斜させられたスライドの表面１３８がある。第三のセクション９６の上部における第三の傾斜させられたスライドの表面１４０がある。第四のセクション９８の上部における第四の傾斜させられたスライドの表面１４２がある。バックプレート１００は、バックランドの表面１４４を形成するために、傾斜させられたスライドの表面１４２より上に延在する。コーティング装置又はホッパー１６に隣接して存するのは、コーティングバックアップローラー２０であるが、それのまわりには、ウェブ１２が運ばれる。コーティング層１０８、１１６、１２４、１３２は、間にリップ１３６と基体１２とのコーティングビード１４６を形成する多層の複合体のシートを形成する。典型的には、コーティングホッパー１６は、コーティングしてない部分からコーティングバックアップローラー２０に向かって且つコーティングの位置へと可動なものである。コーティング装置１６が、四つの計測するスロットを有するものとして示されるとはいえ、より大きい数（九つ又はより多くのものと同程度に多数のもの）の計測するスロットを有するコーティングのダイは、周知であると共に、本発明の方法を実践するために使用されることもある。
【００６２】
低い複屈折の保護の重合体フィルム用のコーティングの流体は、主として、有機の溶媒に溶解させられた重合体のバインダーで構成されたものである。特に好適な実施形態においては、その低い複屈折の保護の重合体フィルムは、セルロースエステル類である。これらは、そのセルロースのバックボーンにおけるヒドロキシル基のタイプ及びアルキル置換の程度のみならず多種多様な分子量の大きさで商業的に入手可能なものである。セルロースエステルの例は、アセチル、プロピオニル、及びブチリル基を有するものを含む。特に関心のあるものは、セルロースアセタートとして知られたアセチル置換を備えたセルロースエステル類のファミリーである。これらのもののうち、おおよそ５８．０−６２．５％の組み合わせられた酢酸の含有率を有する十分にアセチル置換されたセルロースは、トリアセチルセルロース（ＴＡＣ）として知られたものであると共に、電子ディスプレイに使用されたカバーシートを調製するための一般に好適なものである。
【００６３】
ＴＡＣ用の有機の溶媒の点からみると、適切な溶媒は、例えば、塩素化された溶媒（塩化メチレン及び１，２−ジクロロエタン）、アルコール類（メタノール、エタノール、ｎ−プロパノール、イソプロパノール、ｎ−ブタノール、イソブタノール、ジアセトンアルコール、及びシクロヘキサノール）、ケトン類（アセトン、メチル＝エチル＝ケトン、メチル＝イソブチル＝ケトン、及びシクロヘキサノン）、エステル類（メチル＝アセタート、エチル＝アセタート、ｎ−プロピル＝アセタート、イソプロピル＝アセタート、イソブチル＝アセタート、ｎ−ブチル＝アセタート、及びメチル＝アセトアセタート）、芳香族化合物（トルエン及びキシレン）、並びに、エーテル類（１，３−ジオキソラン、１，２−ジオキソラン、１，３−ジオキサン、１，４−ジオキサン、及び１，５−ジオキサン）を含む。いくつかの用途において、少量の水が、使用されることもある。通常では、ＴＡＣの溶液は、一つの又はより多くの前述の溶媒のブレンドと共に調製される。好適な一次の溶媒は、塩化メチレン、アセトン、メチル＝アセタート、及び１，３−ジオキソランを含む。それら一次の溶媒との使用のための好適な補助溶媒は、メタノール、エタノール、ｎ−ブタノール、及び水を含む。
【００６４】
コーティングの処方は、また、可塑剤を含有することもある。ＴＡＣフィルム用の適当な可塑剤は、フタラートエステル類（ジメチル＝フタラート、ジメトキシエチル＝フタラート、ジエチル＝フタラート、ジブチル＝フタラート、ジオクチル＝フタラート、ジデシル＝フタラート、及び、ブチル＝オクチル＝フタラート）、アジパートエステル類（ジオクチル＝アジパート）、ホスファートエステル類（トリクレジル＝ホスファート、ビフェニリル＝ジフェニル＝ホスファート、クレジル＝ジフェニル＝ホスファート、オクチル＝ジフェニル＝ホスファート、トリブチル＝ホスファート、及びトリフェニル＝ホスファート）、並びに、グリコール酸のエステル類（トリアセチン、トリブチリン、ブチル＝フタリル＝ブチル＝グリコラート、エチル＝フタリル＝エチル＝グリコラート、及びメチル＝フタリル＝エチル＝グリコラート）を含む。２００４年９月２０日に出願された、同一出願人に譲渡された同時係属の米国特許出願第１０／９４５，３０５号に記載されたような非芳香族性のエステルの可塑剤。可塑剤は、通常は、その最終的なフィルムの物理的な及び機械的な性質を改善するために、使用される。特に、可塑剤は、セルロースアセタートのフィルムの可撓性及び寸法の安定性を改善することが、知られたことである。しかしながら、可塑剤は、またここでは、そのコーティングホッパーにおいて早発のフィルムのケン化を最小にするために、及び、その湿ったフィルムの乾燥する特性を改善するために、転換する動作におけるコーティングの援助として、使用される。本発明の方法においては、可塑剤は、その乾燥させる動作の間におけるＴＡＣフィルムのふくれ、カール、及び離層を最小にするために、使用される。本発明の好適な実施形態においては、可塑剤は、その最終的なＴＡＣフィルムにおける欠陥を軽減するためには、重合体の濃度に対して相対的な５０重量％までの合計の濃度でコーティングの流体へ加えられる。
【００６５】
低い複屈折の保護の重合体用のコーティングの処方は、また、ＵＶフィルター素子の性能を提供する及び／又はその低い複屈折の保護の重合体フィルム用のＵＶ安定化剤として作用するために、一つの又はより多くのＵＶを吸収する化合物を含有することもある。紫外を吸収する化合物は、一般に、紫外吸収剤を含有しない重合体の１００重量部に基づいて、０．０１から２０重量部までの量で重合体に含有されると共に、好ましくは、０．０１から１０重量部までの量で、特に０．０５から２重量部までの量で、含有される。ヒドロキシフェニル−ｓ−トリアジン、ヒドロキシフェニルベンゾトリアゾール、ホルムアミジン、又はベンゾフェノンの化合物のような、様々な重合体の素子における使用のために記載されてきた様々な紫外の光を吸収する化合物のいずれもが、本発明の重合体の素子に用いられることもある。これによって参照によって組み込まれた、２００２年５月５日に出願された同時係属の同一出願人に譲渡された米国特許出願第１０／１５０，６３４号に記載されたように、上に列挙されたもののような第二のＵＶを吸収する化合物との組み合わせでジベンゾイルメタンの紫外を吸収する化合物の使用は、ＵＶのスペクトルのより多くにわたる増加させられた保護のみならずＵＶ及び可視光のスペクトルの領域の間の吸収における鋭いカットオフの両方を提供することに関して特に好都合なものであることが、見出されてきた。用いられることもある追加の可能性のあるＵＶの吸収剤は、４−ｔ−ブチルフェニルサリチラート；及び［２，２’−チオビス−（４−ｔ−オクチルフェノラート）］ｎ−ブチルアミンニッケル（ＩＩ）のようなサリチラートの化合物を含む。最も好適なものは、ヒドロキシフェニル−ｓ−トリアジン又はヒドロキシフェニルベンゾトリアゾールの化合物とのジベンゾイルメタンの化合物の組み合わせである。
【００６６】
用いられることもあるジベンゾイルメタンの紫外を吸収する化合物は、式（Ｉ）：
【００６７】
【化１】
2008527412.tif 000003
のものを含むが、そこでは、Ｒ１からＲ５までは、各々独立に水素、ハロゲン、ニトロ、若しくは、ヒドロキシル、又は、さらに置換された若しくは置換されてないアルキル、アルケニル、アリール、アルコキシ、アシルオキシ、エステル、カルボキシル、アルキルチオ、アリールチオ、アルキルアミン、アリールアミン、アルキルニトリル、アリールニトリル、アリールスルホニル、若しくは、５−６員環の複素環の基である。好ましくは、このような基の各々は、２０個又はより少数の炭素原子を含む。さらに好ましくは、式ＩＶのＲ１からＲ５までは、式ＩＡ：
【００６８】
【化２】
2008527412.tif 000004
と一致して位置決めされる。特に好適なものは、式Ｉ−Ａの化合物であるが、そこでは、Ｒ１及びＲ５は、１−６個の炭素原子のアルキル又はアルコキシ基を表すと共に、Ｒ２からＲ４までは、水素原子を表す。
【００６９】
本発明の素子と一致して用いられることもある式（Ｉ）の代表的な化合物は、以下に続くもの：
（ＩＶ−１）：４−（１，１−ジメチルエチル）−４’−メトキシジベンゾイルメタン（ＰＡＲＳＯＬ（Ｒ）１７８９）
（ＩＶ−２）：４−イソプロピル  ジベンゾイルメタン（ＥＵＳＯＬＥＸ（Ｒ）８０２０）
（ＩＶ−３）：ジベンゾイルメタン（ＲＨＯＤＩＡＳＴＡＢ（Ｒ）８３）
を含む。
【００７０】
本発明の素子において使用されることもあるヒドロキシフェニル−ｓ−トリアジンの紫外を吸収する化合物は、例．米国特許第４，６１９，９５６号明細書に記載されたようなトリス−アリール−ｓ−トリアジンの化合物の誘導体であることもある。このような化合物は、式ＩＩ：
【００７１】
【化３】
2008527412.tif 000005
によって表されることもあるが、そこでは、Ｘ、Ｙ、及びＺは、各々、三つよりも少ない６員環の芳香族の、炭素環式のラジカルであると共に、Ｘ、Ｙ、及びＺの少なくとも一つは、トリアジン環の付着の点に対してオルトのヒドロキシ基によって置換される；並びに、Ｒ１からＲ９までの各々は、水素、ヒドロキシ、アルキル、アルコキシ、スルホン酸のもの、カルボキシ、ハロ、ハロアルキル、及びアシルアミノからなる群より選択される。特に好適なものは、式ＩＩＡ：
【００７２】
【化４】
2008527412.tif 000006
のヒドロキシフェニル−ｓ−トリアジン類であるが、そこでは、Ｒは、水素又は１−１８個の炭素原子のアルキルである。
【００７３】
本発明の素子において使用されることもあるヒドロキシフェニルベンゾトリアゾールの化合物は、例．式ＩＩＩ：
【００７４】
【化５】
2008527412.tif 000007
によって表された化合物の誘導体であることもあるが、そこでは、Ｒ１からＲ５までは、独立に、水素、ハロゲン、ニトロ、ヒドロキシ、又は、さらに置換された若しくは置換されてないアルキル、アルケニル、アリール、アルコキシ、アシルオキシ、アリールオキシ、アルキルチオ、モノ若しくはジアルキルアミノ、アシルアミノ、又は、複素環の基であることもある。本発明と一致して使用されることもあるベンゾトリアゾールの化合物の具体的な例は、２−（２’−ヒドロキシ−３’−ｔ−ブチル−５’−メチルフェニル）−５−クロロベンゾトリアゾール；２−（２’−ヒドロキシ−３’，５’−ジ−ｔ−アミルフェニル）ベンゾトリアゾール；オクチル＝５−ｔｅｒｔ−ブチル−３−（５−クロロ−２Ｈ−ベンゾトリアゾール−２−イル）−４−ヒドロキシベンゼンプロピオナート；２−（ヒドロキシ−５−ｔ−オクチルフェニル）ベンゾトリアゾール；２−（２’−ヒドロキシ−５’−メチルフェニル）ベンゾトリアゾール；２−（２’−ヒドロキシ−３’−ドデシル−５’−メチルフェニル）ベンゾトリアゾール；及び２−（２’−ヒドロキシ−３’，５’−ジ−ｔ−ブチルフェニル）−５−クロロベンゾトリアゾールを含む。
【００７５】
本発明の素子に使用されることもあるホルムアミジンの紫外を吸収する化合物は、例．米国特許第４，８３９，４０５号明細書に記載されたようなホルムアミジンの化合物であることもある。このような化合物は、式ＩＶ又は式Ｖ：
【００７６】
【化６】
2008527412.tif 000008
【００７７】
【化７】
2008527412.tif 000009
によって表されることもあるが、そこでは、Ｒ１は、１から約５個までの炭素原子を含有するアルキル基である；Ｙは、Ｈ、ＯＨ、Ｃｌ、又は、アルコキシ基である；Ｒ２は、フェニル基又は１から約９個までの炭素原子を含有するアルキル基である；Ｘは、Ｈ、カルボアルコキシ、アルコキシ、アルキル、ジアルキルアミノ、及びハロゲンからなる群より選択される；並びに、Ｚは、Ｈ、アルコキシ、及びハロゲンからなる群より選択される；そこでは、Ａは、−ＣＯＯＲ、−ＣＯＯＨ、−ＣＯＮＲ’Ｒ’’、−ＮＲ’ＣＯＲ、−ＣＮ、又は、フェニル基である；並びに、そこでは、Ｒは、１から約８個までの炭素原子のアルキル基である；Ｒ’及びＲ’’は、各々、独立に、水素又は１個から約４個までの炭素原子のより低いアルキル基である。本発明と一致して使用されることもあるホルムアミジンの化合物の具体的な例は、米国特許第４，８３９，４０５号明細書において記載されたもの、及び具体的に、４−［［（メチルフェニルアミノ）メチレン］アミノ］−エチルエステルを含む。
【００７８】
本発明の素子において使用されることもあるベンゾフェノン化合物は、例．２，２’−ジヒドロキシ−４，４’−ジメトキシベンゾフェノン、２−ヒドロキシ−４−メトキシベンゾフェノン、及び、２−ヒドロキシ−４−ｎ−ドデシルオキシベンゾフェノンを含むこともある。
【００７９】
コーティングの処方は、また、コーティングの後の流れに関係付けられたアーチファクトを制御するためのコーティングの援助としての界面活性物質を含有することもある。コーティングの現象の後の流れによって作り出されたアーチファクトは、斑紋、撥水性、オレンジピール（ベルナール（Ｂｅｒｎａｒｄ）セル）、及び、縁の離脱を含む。アートファクトをコーティングした後における流れの制御に使用された界面活性物質は、シロキサン及びフルオロケミカル化合物を含む。シロキサンタイプの商業的に入手可能な界面活性物質の例は、（１）Ｄｏｗ  ＣｏｒｎｉｎｇからのＤＣ２００（Ｒ）Ｆｌｕｉｄのようなポリジメチルシロキサン類、（２）Ｄｏｗ  ＣｏｒｎｉｎｇからのＤＣ５１０（Ｒ）Ｆｌｕｉｄのようなポリ（ジメチル，メチルフェニル）シロキサン類、及び（３）Ｕｎｉｏｎ  ＣａｒｂｉｄｅからのＬ７０００Ｓｉｌｗｅｔ（Ｒ）シリーズ（Ｌ７０００、Ｌ７００１、Ｌ７００４及びＬ７２３０）のみならずＤｏｗ  ＣｏｒｎｉｎｇからのＤＣ１９０（Ｒ）及びＤＣ１２４８（Ｒ）のようなポリアルキル置換されたポリジメチルシロキサン類、並びに（４）Ｇｅｎｅｒａｌ  ＥｌｅｃｔｒｉｃからのＳＦ１０２３のようなポリアルキル置換されたポリ（ジメチル，メチルフェニル）シロキサン類：を含む。商業的に入手可能なフルオロケミカル界面活性物質の例は、（１）３Ｍ  ＣｏｒｐｏｒａｔｉｏｎからのＦｌｕｏｒａｄ（Ｒ）シリーズ（ＦＣ４３０及びＦＣ４３１）のようなフッ素化されたアルキルエステル；（２）ＤｕＰｏｎｔからのＺｏｎｙｌシリーズ（ＦＳＮ、ＦＳＮ１００、ＦＳＯ、ＦＳＯ１００）のようなフッ素化されたポリオキシエチレンエーテル類；（３）アクリラート：ＮＯＦ  ＣｏｒｐｏｒａｔｉｏｎからのＦシリーズ（Ｆ２７０及びＦ６００）のようなポリペルフルオロアルキル＝エチルアクリラート類；並びに、（４）Ａｓａｓｈｉ  Ｇｌａｓｓ  ＣｏｍｐａｎｙからのＳｕｒｆｌｏｎ（Ｒ）シリーズ（Ｓ３８３、Ｓ３９３、及びＳ８４０５）のようなペルフルオロアルキル誘導体：を含む。本発明の方法においては、界面活性物質は、一般に、非イオン性のタイプのものである。本発明の好適な実施形態においては、シロキサン又はフッ素化されたタイプのもののいずれかの非イオン性の化合物は、最上の層へ加えられる。
【００８０】
界面活性物質の分布の点からみると、界面活性物質は、その多層のコーティングの最上の層に存在するとき、最も有効なものである。その最上の層において、界面活性物質の濃度は、好ましくは、０．００１−１．０００重量％、及び、最も好ましくは、０．０１０−０．５００％である。加えて、より少ない量の界面活性物質は、それら最低の層への界面活性物質の拡散を最小にするために、第二の最上の層において使用されることもある。第二の最上の層における界面活性物質の濃度は、好ましくは、０．０００−０．２００重量％、及び、最も好ましくは、０．０００−０．１００重量％の間である。界面活性物質が、それら最上の層においてのみ必要なものであるという理由のために、その最終的な乾燥させられたフィルムに残留する界面活性物質の全体的な量は、小さいものである。
【００８１】
界面活性物質が、当該発明の方法を実践することが、要求されるものではないとはいえ、界面活性物質は、そのコートされたフィルムの均一性を改善するものである。特に、斑紋の不均一性は、界面活性物質の使用によって低減される。透明なセルロースアセタートのフィルムにおいて、斑紋の不均一性は、臨時の検査の間に、容易に可視化されるものではない。斑紋のアーチファクトを可視化するために、有機の色素は、そのコートされたフィルムへ色を加えるために、その最上の層へ加えられることもある。これらの染色されたフィルムについては、不均一性は、見ると共に定量化することが、簡単なものである。この方式では、有効な界面活性物質のタイプ及びレベルが、最適なフィルムの均一性について選択されることもある。
【００８２】
その低い複屈折の保護の重合体フィルムを作るための図３の例示的なコーティングの方法及び装置に対する代わりとして、鋳造する方法及び装置を使用することができる。今、図４に戻ると、本発明のカバーシートを調製することに適切な例示的な鋳造する且つ乾燥させるシステムの概略的なものが、示される。低い複屈折の保護の重合体を含む粘性のドープ剤は、供給ライン２００を通じて、ポンプ２０６によって、与圧されたタンク２０４から押し出しホッパー２０２まで届けられる。そのドープ剤は、乾燥させるオーブン２１２の第一の乾燥させるセクション２１０内に位置させられた高度に研磨された金属のドラム２０８へ鋳造される。その鋳造されたフィルム２１４は、移動する金属のドラム２０８において部分的に乾燥することが、許容されると共に、そして、ドラム２０８から剥離される。そして、鋳造された重合体のフィルム２１４は、残留する溶媒を取り除くために、最終的な乾燥させるセクション２１６へ運ばれる。そして、最終的な乾燥させられた低い複屈折の保護の重合体フィルム２１８は、巻き取りステーション２２０におけるロールへと巻かれる。その鋳造された重合体フィルムは、典型的には、４０から２００μｍまでの範囲における厚さを有する。
【００８３】
図３に例証されたもののような鋳造する方法は、各々の技術に必要な工程のステップによって、図４に例証されたもののような鋳造する方法とは区別される。これらの工程のステップは、次には、各々の方法に特有のものである、流体の粘度、転換の援助、基体、及び、ハードウェアのような多くの有形のものに影響を及ぼす。一般には、コーティングの方法は、薄い可撓性の基体への希薄な低い粘度の液体の適用、乾燥させるオーブンにおいてその溶媒を蒸発させること、及び、その乾燥させられたフィルム／基体の複合体をロールへと巻くことを伴う。対照的に、鋳造する方法は、高度に研磨された金属のドラム又はバンドへ濃縮された粘性のドープ剤を適用すること、その金属の基体におけるその湿ったフィルムを部分的に乾燥させること、その基体からその部分的に乾燥させられたフィルムをはぎ取ること、乾燥させるオーブンにおいてその部分的に乾燥させられたフィルムから追加の溶媒を取り除くこと、及び、その乾燥させられたフィルムをロールへと巻くことを伴う。粘度の点からみると、コーティングの方法は、５，０００ｃｐよりも少ない非常に低い粘度の液体を要求する。本発明においては、それらコーティングの液体の粘度は、一般に、２０００ｃｐよりも少ないもの、及び、ほとんどの場合、１５００ｃｐよりも少ないものであることになる。その上、そのコーティングの方法においては、その最低の層の粘度は、高速のコーティングの適用については、２００ｃｐよりも少ないもの、及び、最も好ましくは、１００ｃｐよりも少ないものであることが、好適なものである。対照的に、鋳造する方法は、実用的な動作スピードについて、１０，０００−１００，０００ｃｐのオーダーにおける粘度を備えた高度に濃縮されたドープ剤を要求する。転換の援助の点からみると、コーティングの方法は、一般に、斑紋、撥水性、オレンジピール、及び、縁の離脱のようなコーティングのアーチファクトの後の流れを制御するための転換の援助としての界面活性物質の使用を伴う。対照的に、鋳造する方法は、界面活性物質を要求するものではない。代わりに、転換の援助は、鋳造する方法におけるはぎ取る動作において援助するために、使用されるのみである。例えば、ｎ−ブタノールは、その金属のドラムからのそのＴＡＣフィルムのはぎ取りを容易にするために、ＴＡＣフィルムを鋳造する際に転換の援助として、時々使用される。基体の点からみると、鋳造する方法は、一般に、薄い（１０−２５０μｍ）の可撓性の支持体を利用する。対照的に、鋳造する方法は、厚い（１−１００ｍｍ）、連続的な、高度に研磨された金属のドラム又は硬質のバンドを用いる。工程のステップにおけるこれらの差異の結果として、コーティングに使用されたハードウェアは、それぞれ、図１及び４に示された概略的なものの対比によって見ることができるように、鋳造する際に使用されたものとは目立って異なるものである。
【００８４】
本発明に使用されたカバーシート又はガードされたカバーシートの複合体の調製は、また、（コーティングする又は鋳造する工程によって）先に調製されたフィルムにコーティングするステップを含むこともある。例えば、図１及び２に示されたコートする且つ乾燥させるシステム１０は、既存の低い複屈折の保護の重合体フィルム又はカバーシートの複合体へ第二のフィルム又は多層のフィルムを適用するために、使用されることもある。フィルム又はカバーシートの複合体が、その後のコーティングを適用する前に、ロールへと巻かれるとすれば、その工程は、マルチパスコーティングの動作と呼ばれる。コーティングする及び乾燥させる動作が、多重のコーティングステーション及び乾燥させるオーブンを備えた機械に順次に実行されるとすれば、そのとき、その工程は、タンデムコーティングの動作と呼ばれる。この方式では、厚い低い複屈折の保護の重合体フィルムが、非常に厚い湿ったフィルムからの大量の溶媒の取り除きと関連させられた問題無しに、高い線速度で調製されることもある。あるいは、タンデム又はマルチパスコーティングの動作を介して適用された補助の層の様々な組み合わせを有する多数の異なるカバーシートの構成が、調製されることもある。その上、マルチパス又はタンデムのコーティングの実践は、また、すじの重大度、斑紋の重大度、及び全体的なフィルムの不均一性のような他のアーチファクトを最小にするという利点を有する。
【００８５】
次に、図５から８に戻ると、本発明との使用に可能な様々なカバーシート及びガードされたカバーシートの複合体の構成を示す断面の例証が、与えられるものである。図５は、最低の層１８６、中間の層１８７及び１８８、並びに最上の層１９０を有するカバーシート１８９を示す。この例証において、層１８６は、ＰＶＡへの接着を促進する層であることができるであろうし、１８７は、連結層であることができるであろうし、層１８８は、低い複屈折の保護の重合体フィルムであることができるであろうし、且つ、層１９０は、例えば、視角の補償の層、湿気のバリアー層、摩耗抵抗性の層、又は、他のタイプの補助の層のような補助の層であることができるであろう。そのカバーシートは、従来の鋳造する方法によって、又は、ここより上に記載されたような担体の基体を用いるコーティングの方法によって、調製されることもある。
【００８６】
図６においては、最低の層１６２、中間の層１６４、及び最上の層１６８を有する三層のカバーシート１７１を含むガードされたカバーシートの複合体１５１は、担体の基体１７０から部分的に剥離されたものに、示される。この例証において、層１６２は、ＰＶＡへの接着を促進する層であることができるであろうし、層１６４は、連結層であることができるであろうし、且つ、層１６８は、低い複屈折の保護の重合体フィルムであることができるであろう。層１６２、１６４、及び１６８は、担体の基体１７０における三つの別個の液体の層を適用すること及び乾燥させることによってか、又は、それら層の二つ若しくは三つの全てを同時に適用すること、及びそして、単一の乾燥させる動作においてそれらの同時に適用された層を乾燥させることによってか、のいずれかで、形成されることもある。
【００８７】
好適な実施形態においては、ＰＶＡへの付着を促進する層は、水に基づいたコーティングの処方を使用することで、その連結層及び低い複屈折の保護の重合体フィルムから別個にコートされると共に乾燥させられる。カバーシート１７１が、図６に例証されたように、担体の基体１７０へのコーティングによって調製されるとき、ＰＶＡへの接着を促進する層が、その低い複屈折の保護の重合体フィルムの適用に先立ち、担体の基体１７０へコートされると共に、そして、乾燥させられることは、一般に好適なことである。補助の層は、その低い複屈折の保護の重合体フィルムと同時にか、又は、その後のコートする且つ乾燥させる動作においてか、のいずれかで、適用されることもある。
【００８８】
図７は、例えば、担体の支持体１７０に最も近い最低の層１６２、二つの中間の層１６４及び１６６、並びに最上の層１６８を含む四つの組成的に不連続な層で構成されるカバーシート１７３を含む別のガードされたカバーシートの複合体１５３を例証する。図７は、また、全体の多重の層のカバーシート１７３が、担体の基体１７０から剥離されることもあることを示す。この例証においては、層１６２は、ＰＶＡへの接着を促進する層であることができるであろうし、層１６４は、連結層であることができであろうし、層１６６は、低い複屈折の保護の重合体フィルムであることができるであろうし、且つ、層１６８は、例えば、摩耗に抵抗性の層のような補助の層であることができるであろう。
【００８９】
図８は、例えば、担体の基体１８２に最も近い最低の層１７４、二つの中間の層１７６及び１７８、並びに最上の層１８０を含む四つの組成的に不連続な層で構成されるカバーシート１７９を含むさらなるガードされたカバーシートの複合体１５９を例証する。担体の基体１８２は、そのカバーシートの最低の層１７４と基体１８２との間の接着を変更するために、解放層１８４で処理されてきたものである。解放層１８４は、ポリビニルブチラール、セルロース系材料、ポリアクリラート、ポリカルボナート、及びポリ（アクリロニトリル−ｃｏ−塩化ビニリデン−ｃｏ−アクリル酸）のような多くの重合の材料で構成されることもある。その解放層において使用された材料の選びは、当業者によって経験的に最適化されることもある。
【００９０】
図５から８までは、ここより上に提供された詳細な教示に基づいて構築されることもあるガードされたカバーシートの複合体のいくつかを例証するために役に立つと共に、それらは、全ての可能な変形の網羅的なものであることが意図されるものではない。当業者は、ディスプレイ用の偏光子プレートの調製における使用のためのガードされたカバーシートの複合体として有用なものであるであろう多数の他の層の組み合わせを想像することができるであろう。
【００９１】
今、図９に戻ると、ガードされたカバーシートの複合体から偏光子プレートを製作するための本発明と一致した方法の概略的な表現が、例証される。カバーシート１７１及び担体の基体１７０を含むガードされたカバーシートの複合体１５１（図６を参照のこと）並びにカバーシート１７３及び担体の基体１７０を含むガードされたカバーシートの複合体１５３（図７を参照のこと）は、それぞれ、供給ロール２３２及び２３４から供給される。ＰＶＡの二色性のフィルムは、供給ロール２３６から供給される。対向するピンチローラー２４２及び２４４の間の積層ニップに入ることに先立ち、担体の基体１７０は、
最低の層（図６及び７の場合には、これは、層１６２であるが、それは、例の目的のために、ＰＶＡへの接着を促進する層である。）を露出させるために、ガードされたカバーシートの複合体１５１及び１５３から剥離される。剥離された担体の基体１７０は、テークアップロール２４０におけるロールへと巻かれる。そのグルーの組成物は、ピンチローラー２３２及び２３４の間のニップに入るシート及びフィルムに先立ち、そのＰＶＡ二色性のフィルムの両方の側へ、又は、カバーシート１７１及び１７３の最低の層へ、適用されることもある。好ましくは、そのグルーの組成物は、各々のカバーシートにおけるＰＶＡへの接着を促進する層を膨潤させるためには、カバーシート１７１及び１７３の最低の層へ適用される。それらフィルムに適用された溶液の量は、それの組成物に依存するが、幅広く変動することができる。例えば、１ｃｃ／ｍ２と同程度に低い及び１００ｃｃ／ｍ２と同程度に高い湿ったフィルムのカバーレッジは、可能なものである。低い湿ったフィルムのカバーレッジは、必要とされた乾燥させる時間を低減するために、望ましいものである。
【００９２】
そして、カバーシート１７１及び１７３は、対向するピンチローラー２４２及び２４４の間における圧力（及び、自由選択で、熱）の適用でＰＶＡの二色性のフィルムのいずかの側へ積層されると共に、シートの形態における偏光子プレート２５０に帰着する。そして、偏光子プレート２５０は、加熱することによって乾燥させられると共に、必要とされるまでロールへと巻かれることもある。用いられたガードされたカバーシートの複合体についての特定の層の構成に依存するが、補助の層の様々な組み合わせを備えたカバーシートを有する幅広い多種多様な偏光子プレートが、製作されることもある。
【００９３】
自由選択で、（一方の又は両方の側で）その担体の基体を取り除くことなしに、その偏光フィルムへそのガードされたカバーシートを適用することは、可能なことである。例えば、その接着を促進する層を、その担体の基体からその保護の層の反対の側に位置させることができる。この実施形態は、輸送の間に偏光プレート用の追加の保護を提供することの利点を有する。
【００９４】
低い複屈折の保護の重合体フィルムが、従来の鋳造する工程（そこでは、重合体のドープ剤が、連続的な金属ホイール又はドラムにおける場合であると共に、そして、その乾燥させる工程の完了に先立ち剥離される）によって調製されると共に、その連結層及びＰＶＡへの接着を促進する層が、その後のコーティングの動作に適用される、カバーシートについて、偏光プレートを製作する方法は、図９に表されたものと比較されると、単純化される。この場合には、担体の基体が、用いられるものではないので、図９に示されたもののような担体の基体を剥離すると共に巻くステップは、必要なものではない。代わりに、好ましくはロールの形態に供給される、カバーシートは、単に、巻き戻しされると共に図９に示されたローラー２４２及び２４４に類似のものである一対のピンチローラーの間に形成された積層のニップへ供給されることを必要とする。以前のように、グルーの組成物は、それらピンチローラーの間のニップに入るカバーシート及びフィルムに先立ち、ＰＶＡの二色性のフィルムの両方の側へ、又は、ＰＶＡへの接着を促進する層へ、提供される。
【００９５】
本発明と一致して、そのカバーシートは、そのＰＶＡへの接着を促進する層が、そのＰＶＡ二色性のフィルムに接触するカバーシートの側にあるように、そのＰＶＡの二色性のフィルムへ積層される。
【００９６】
本発明における使用に適切な低い複屈折の保護の重合体フィルムは、高い光の透過（即ち、＞８５％）を備えた高い透明度のフィルムを形成する低い固有の複屈折Δｎｉｎｔを有する重合体の材料を含む。好ましくは、その低い複屈折の保護の重合体フィルムは、約１×１０−４よりも少ない平面内の複屈折、Δｎｉｎｔ及び０．００５から−０．００５までの平面外の複屈折、Δｎｔｈを有する。
【００９７】
本発明の低い複屈折の保護の重合体フィルムにおける使用のための例示的な重合体の材料は、数ある中で、（トリアセチルセルロース（ＴＡＣ）、セルロースジアセタート、セルロースアセタートブチラート、セルロースアセタートプロピオナートを含む）セルロースエステル類、（Ｇｅｎｅｒａｌ  Ｅｌｅｃｔｒｉｃ  Ｃｏｒｐ．から入手可能なＬｅｘａｎ（Ｒ）、ビスフェノール−Ａ−トリメチルシクロヘキサン−ポリカーボナート、ビスフェノール−Ａ−フタラート−ポリカーボナートのような）ポリカーボナート類、（Ａｍｏｃｏ  Ｐｅｒｆｏｒｍａｎｃｅ  Ｐｒｏｄｕｃｔｓ  Ｉｎｃ．から入手可能なＵｄｅｌ（Ｒ）のような）ポリスルホン類、ポリアクリラート類、及び、（ＪＳＲ  Ｃｏｒｐ．から入手可能なＡｒｔｏｎ（Ｒ）、Ｎｉｐｐｏｎ  Ｚｅｏｎから入手可能なＺｅｏｎｅｘ（Ｒ）又はＺｅｏｎｏｒ（Ｒ）、及び、Ｔｉｃｏｎａによって供給されたＴｏｐａｓ（Ｒ）のような）環式のオレフィンの重合体を含む。好ましくは、本発明の低い複屈折の保護の重合体フィルムは、それらの商業的な入手可能性及び優れた光学的な性質のおかげで、ＴＡＣ、ポリカーボナート、ポリ（メチル＝メタクリラート）、又は、環式のオレフィンの重合体を含む。
【００９８】
その低い複屈折の保護の重合体フィルムは、約５から２００マイクロメートルまでの、好ましくは約５から８０マイクロメートルまでの、及び、最も好ましくは約２０から８０マイクロメートルまでの、厚さを有する。２０から８０マイクロメートルまでの厚さを有するフィルムは、コスト、操作性、及び、より薄い偏光子プレートを作成する能力のおかげで、最も好適なものである。当該発明の好適な実施形態において、本発明のカバーシートから組み立てられた偏光子プレートは、１２０マイクロメートルよりも少ない、及び、最も好ましくは８０マイクロメートルよりも少ない、合計の厚さを有する。
【００９９】
ＰＶＡへの接着を促進する層は、改善された水及び湿度の抵抗性並びに偏光子プレートの耐久性を提供するために、少なくとも９８％の、好ましくは少なくとも９９％の、より好ましくは９９％よりも大きい、加水分解の程度を有するポリ（ビニルアルコール）を含む。
【０１００】
一つの特定の実施形態においては、ポリ（ビニルアルコール）のフィルムへの接着を促進する層は、水に分散可能な重合体及び重合体のラテックスのような疎水性の重合体の粒子をさらに含むこともある。好ましくは、これらの重合体の粒子は、水素結合することを受容する基を含有するが、それらは、ヒドロキシル、カルボキシル、アミノ、又はスルホニルの部位を含む。適切な重合体の粒子は、アクリル酸を含むアクリラート類、メタクリル酸を含むメタクリラート類、アクリルアミド及びメタクリルアミド、イタコン酸並びにそれの半分のエステル及びジエステル、置換されたスチレンを含むスチレン類、アクリロニトリル及びメタクリロニトリル、ビニル＝アセタート、ビニルエーテル、ビニル及びビニリデンハロゲン化物、並びに、オレフィンのようなエチレン性で不飽和の単量体から調製された、付加のタイプの重合体及びインターポリマーを含む。加えて、１，４−ブチレングリコールメタクリラート、トリメチロールプロパントリアクリラート、アリル＝メタクラート、ジアリル＝フタラート、ジビニルベンゼン、及び同様のもののような架橋する及びグラフト連鎖する単量体は、使用されることもある。他の適切な重合体の分散物は、ポリウレタンの分散物又はポリエステルアイオノマーの分散物、ポリウレタン／ビニル重合体の分散物、及び、フルオロポリマーの分散物である。好ましくは、本発明の重合体の粒子における使用のための重合体は、約１０，０００よりも大きい重量平均の分子量及び約２５℃よりも少ないガラス転移温度（Ｔｇ）を有する。一般には、高い分子量、低いＴｇの重合体の粒子は、ＰＶＡの二色性のフィルム及びその連結層の両方へのその層の改善された接着を提供する。
【０１０１】
これらの重合体の粒子は、１０ナノメートルから１ミクロンまで、好ましくは１０から５００ナノメートルまで、及び、最も好ましくは１０から２００ナノメートルまで、の範囲における粒子の大きさを有する。適切には、それら重合体の粒子は、このような実施形態においては、１０と４０重量％との間のそのＰＶＡに対する接着を促進する層を含む。
【０１０２】
そのＰＶＡに対する接着を促進する層は、また、架橋剤を含有することもある。本発明の実践に有用な架橋剤は、それらＰＶＡ及び／又は重合体の粒子に存在する反応性の部位と反応することが可能なものであるいずれの化合物を含む。このような架橋剤は、アルデヒド及び関係した化合物、ピリジニウム、ビス（ビニルスルホニル＝メチル）エーテルのようなオレフィン、カルボジイミド、エポキシド、トリアジン、多官能性のアジリジン、メトキシアルキルメラミン、ポリイソシアナート、及び同様のものを含む。これらの化合物を、合成有機化学の当業者に容易に明らかなものであるであろう出版された合成の手順又はルーチンの変更を使用することで、容易に調製することができる。そのＰＶＡに対する接着を促進する層においてもまた首尾よく用いられることもある追加の架橋剤は、亜鉛、カルシウム、ジルコニウム、及びチタンのような多価の金属イオンを含む。
【０１０３】
ＰＶＡに対する接着を促進する層は、典型的には、５から３００ｍｇ／フィート２（５０から３０００ｍｇ／ｍ２）、好ましくは５から１００ｍｇ／フィート２（５０から１０００ｍｇ／ｍ２）の乾燥させられたコーティングの重量に適用される。その層は、高度に透明なものであると共に、好ましくは、９５％よりも大きい光の透過を有する。
【０１０４】
本発明のガードされたカバーシートの複合体については、好ましくは、ＰＶＡに対する接着を促進する層は、その担耐の基体としてのその低い複屈折の保護の重合体フィルムの同じ側にある。最も好ましくは、そのＰＶＡに対する接着を促進する層は、その担体の基体へ、又は、その担体の基体におけるある代わりをする層へ、直接的に適用される。そのＰＶＡに対する接着を促進する層は、別個のコーティングの適用においてコートされることもあるか、又は、それは、一つの又はより多くの他の層と同時に適用されることもある。
【０１０５】
ＰＶＡの二色性のフィルムへ本発明のカバーシートを積層するために用いられることもある水に基づいたグルーによって良好なウェッティングを提供するためには、本発明のＰＶＡの接着を促進する層が、２０°よりも少ない水の接触角を有することは、好適なことである。その接着を促進する層は、また好ましくは、良好な接触及びことによるとそのグルー及び／又はＰＶＡの二色性のフィルムとのその接着を促進する層の相互混合を促進するために、１０と１０００％との間、好ましくは少なくとも２０パーセントの（２５℃での）水の膨潤を有する。
【０１０６】
自由選択の連結層は、一つの特に好適な実施形態においては、２０と３００との間、好ましくは、２０℃で多種多様な共通の有機の溶媒において可溶なものである、５０から２００まで、の酸価を有する重合体を含む。その酸の官能性は、カルボン酸（カルボキシル基としてもまた知られた、カルボキシ基）である。その連結層における使用に適切な重合体は、カルボン酸基を含むエチレン性で不飽和の単量体の（インターポリマーを含む）共重合体、セルロースの酸のフタラート及びセルロースアセタートトリメリタートのような酸を含有するセルロース系の重合体、カルボン酸基を有するポリウレタン類、並びに、他のものを含む。カルボン酸基を含むエチレン性で不飽和の単量体の適切な共重合体は、アクリル酸を含むアクリラート類、メタクリル酸を含むメタクリラート類、アクリルアミド及びメタクリルアミド、イタコン酸及びそれの半分のエステル及びジエステル、置換されたスチレンを含むスチレン類、アクリロニトリル及びメタクリロニトリル、ビニル＝アセタート、ビニルエーテル、ビニル及びビニリデンハロゲン化物、並びに、オレフィンを含む。好ましくは、そのカルボキシ官能性の重合体のガラス転移温度は、２０℃よりも大きいものである。
【０１０７】
その連結層の重合体を可溶化する及びコートすることに適切な有機の溶媒は、塩素化された溶媒（塩化メチレン及び１，２−ジクロロエタン）、アルコール類（メタノール、エタノール、ｎ−プロパノール、イソプロパノール、ｎ−ブタノール、イソブタノール、ジアセトンアルコール、及びシクロヘキサノール）、ケトン類（アセトン、メチル＝エチル＝ケトン、メチル＝イソブチル＝ケトン、及びシクロヘキサノン）、エステル類（メチル＝アセタート、エチル＝アセタート、ｎ−プロピル＝アセタート、イソプロピル＝アセタート、イソブチル＝アセタート、ｎ−ブチル＝アセタート、及び、メチル＝アセトアセタート）、芳香族化合物（トルエン及びキシレン）、並びに、エーテル類（１，３−ジオキソラン、１，２−ジオキソラン、１，３−ジオキサン、１，４−ジオキサン、及び１，５−ジオキサン）を含む。
【０１０８】
通常では、それらコーティングの溶液は、前述された溶媒のブレンドと共に調製される。好適な一次の溶媒は、塩化メチレン、アセトン、メチル＝アセタート、及び、１，３−ジオキソランを含む。好ましくは、その連結層の重合体は、これらの溶媒において実質的に可溶なものである。それら一次の溶媒との使用に好適な共同溶媒は、メタノール、エタノール、ｎ−ブタノール、及び水を含む。好ましくは、その連結層の重合体は、同じもの又は少なくとも混和性の溶媒の混合物から、その低い複屈折の保護の重合体へ適用される。
【０１０９】
その自由選択の連結層は、また、架橋剤を含有することもある。本発明の実践に有用な架橋剤は、その重合体に存在する反応性の部位と反応することが可能なものであるいずれの化合物、特にカルボン酸、をも含む。このような架橋剤は、ボラートのようなホウ素を含有する化合物、アルデヒド及び関係した化合物、ピリジニウム、ビス（ビニルスルホニル＝メチル）エーテルのようなオレフィン、カルボジイミド、多官能性のエポキシド、トリアジン、多官能性のアジリジン、メトキシアルキルメラミン、メラミン−ホルムアルデヒド樹脂、ポリイソシアナート、及び同様のもの、又はそれらの混合物を含む。これらの化合物を、合成有機化学の当業者に容易に明らかなものであるであろう出版された合成の手順又はルーチンの変更を使用することで、容易に調製することができる。その層にまた首尾良く用いられることもある追加の架橋剤は、亜鉛、カルシウム、ジルコニウム、及びチタンのような多価の金属イオンを含む。
【０１１０】
このような連結層は、典型的には、５から５００ｍｇ／フィート２まで（５０から５０００ｍｇ／ｍ２まで）、好ましくは５０から５００ｍｇ／フィート２まで（５００から５０００ｍｇ／ｍ２まで）の乾燥させられたコーティングの重量で適用されると共に好ましくは０．５から５マイクロメートルまでの厚さを有するので。その層は、高度に透明なものであると共に、好ましくは、９５％よりも大きい光の透過を有する。一般には、その連結層は、すでにコートされた且つ乾燥させられた、ＰＶＡに対する接着を促進する層へ適用される。その連結層は、別個のコーティングの適用においてコートされることもあるか、又は、それは、一つの又はより多くの他の層と共に同時に適用されることもある。好ましくは、最良の適用のために、その連結層は、その低い複屈折の保護の重合体層と共に同時に適用される。
【０１１１】
本発明における使用に適切な担体の基体は、ポリエチレンテレフタラート（ＰＥＴ）、ポリエチレンナフタラート（ＰＥＮ）、ポリカーボナート、ポリスチレン、及び他の重合体のフィルムを含む。追加の基体は、紙、紙及び重合体フィルムの積層体、ガラス、布、アルミニウム、並びに、他の金属の支持体を含むこともある。好ましくは、その担体の基体は、ポリエチレンテレフタラート（ＰＥＴ）又はポリエチレンテレフタラート（ＰＥＮ）を含むポリエステルフィルムである。その担体の基体の厚さは、約２０から２００マイクロメートルまで、典型的には、約４０から１００マイクロメートルまで、である。より薄い担体の基体は、コスト及びガードされたカバーシートの複合体のロール当たりの重量の両方のおかげで、望ましいものである。しかしながら、約２０マイクロメートルよりも少ない担体の基体は、そのカバーシートについて十分な寸法の安定性又は保護を提供するものではないこともある。
【０１１２】
その担体の基体は、一つの又はより多くの代わりをする層でコートされることもあるか、又は、コーティング溶液によってその基体のウェッティングを向上させるために電気的な放電デバイスで予備処理されることもある。そのカバーシートは、最後には、その担体の基体から剥離されるものでなければならないので、カバーシートと基体との間の接着は、重要な考慮すべき事柄である。代わりをする層及び電気的な放電デバイスは、また、その担体の基体へのそのカバーシートの接着を変更するために、用いられることもある。従って、代わりをする層は、その基体へのそのカバーシートの接着を変更するためのウェッティング又は解放層を改善するための下塗りの層いずれかとして機能することもある。その担体の基体は、二つの代わりをする層でコートされることもあるが、その第一の層は、ウェッティングを改善するための下塗りの層として作用すると共にその第二の層は、解放層として作用する。その代わりをする層の厚さは、典型的には、０．０５から５マイクロメートルまで、好ましくは０．１から１マイクロメートルまで、である。
【０１１３】
乏しい接着を有するコート／基体の複合体は、マルチパスにおける第二の又は第三の湿ったコーティングの適用の後で、ふくれを被りがちなものであるかもしれない。ふくれの欠陥を回避するために、接着は、そのカバーシートの第一のパス層とその担体の基体との間の約０．３Ｎ／ｍよりも大きいものであるべきである。すでに述べられたように、接着のレベルは、様々な代わりをする層及び様々な電子的な放電の処理を含む多種多様なウェブ処理によって変更されることもある。しかしながら、そのカバーシートと基体との間の過剰な接着は、そのカバーシートが、その後の剥離する動作の間に損傷されることもあるので、また望ましくないものである。特に、過剰に大きい接着の力を有するカバーシート／基体の複合体は、不十分に剥離することもある。受け入れられる剥離の挙動を許容する最大の接着の力は、そのカバーシートの厚さ及び引っ張りの性質に依存性のものである。典型的には、約３００Ｎ／ｍよりも大きい、そのカバーシートとその基体との間の接着の力は、不十分に剥離することもある。このように過剰に良好に接着された複合体から剥離されたカバーシートは、そのカバーシートの引き裂きのおかげで、及び／又は、そのシート内の粘着性の減退のおかげで、欠陥を呈示する。本発明の好適な実施形態においては、そのカバーシートとその担体の基体との間の接着は、２５０Ｎ／ｍよりも少ないものである。最も好ましくは、そのカバーシートとその担体の基体との間の接着は、０．５と２５Ｎ／ｍとの間にある。
【０１１４】
好適な実施形態においては、その担体の基体は、塩化ビニリデン共重合体を含む第一の代わりをする層（下塗りの層）及びポリビニルブチラールを含む第二の代わりをする層（解放層）を有するポリエチレンテレフタラートのフィルムである。別の実施形態においては、その担体の基体は、そのカバーシートの適用に先立ちコロナ放電で予備処理されてきたものであるポリエチレンテレフタラートのフィルムである。
【０１１５】
基体は、また、静的な帯電並びに汚れ及び塵の吸引を制御するためには、様々な重合体のバインダー及び導電性の追加物を含有する帯電防止の層のような機能的な層を有する。その帯電防止の層は、その担体の基体のいずれかの側にあることもある、好ましくは、それは、そのカバーシートに反対のその担体の基体の側にある。
【０１１６】
そのカバーシートと反対のその基体の側には、裏当て層は、良好な巻きの及び運搬の性質のための適当な粗さ及び摩擦係数を有する表面を提供するためには、また用いられることもある。特に、その裏当て層は、シリカ又は重合体のビードのような艶消し剤を含有するポリウレタン又はアクリル系の重合体のような重合体のバインダーを含む。その艶消し剤は、出荷及び貯蔵の間におけるその裏側に対するそのガードされたカバーシートの複合体の前方の側の粘着を予防することを助ける。その裏当て層は、また、約０．２から０．４までの摩擦係数を提供するための潤滑剤を含むこともある。典型的な潤滑剤は、例えば、（１）液体のパラフィン並びにカルナウバワックス、天然の及び合成のワックス、石油ワックス、ミネラルワックス、及び同様のもののようなパラフィン又はワックス同様の材料；（２）米国特許第２，４５４，０４３号明細書；米国特許第２，７３２，３０５号明細書；米国特許第２，９７６，１４８号明細書；米国特許第３，２０６，３１１号明細書、米国特許第３，９３３，５１６号明細書、米国特許第２，５８８，７６５号明細書、米国特許第３，１２１，０６０号明細書；米国特許第３，５０２，４７３号明細書；米国特許第３，０４２，２２２号明細書；及び米国特許第４，４２７，９６４号明細書に、英国特許第１，２６３，７２２号明細書；英国特許第１，１９８，３８７号明細書；英国特許第１，４３０，９９７号明細書；英国特許第１，４６６，３０４号明細書；英国特許第１，３２０，７５７号明細書；英国特許第１，３２０，５６５号明細書；及び英国特許第１，３２０，７５６号明細書に、並びに、独国特許第１，２８４，２９５号明細書及び独国特許第１，２８４，２９４号明細書に、開示された、高級の脂肪酸及び誘導体、高級のアルコール及び誘導体、高級の脂肪酸の金属塩、高級の脂肪酸エステル、高級の脂肪酸アミド、高級の脂肪酸の多価のアルコールのエステル、など；（３）ポリ（テトラフルオロエチレン）、ポリ（トリフルオロクロロエチレン）、ポリ（フッ化ビニリデン）、ポリ（トリフルオロクロロエチレン−ｃｏ−塩化ビニル）、ペルフルオロアルキルの側基を含有するポリメタクリラート（ポリアクリラート）又はポリメタクリルアミド（ポリアクリルアミド）、及び同様のものを含む、ペルフルオロ若しくはフルオロ又はフルオロクロロを含有する材料を含む。しかしながら、潤滑性を持続させるために、（Ｄｏｗ  Ｃｏｒｎｉｎｇ  Ｃｏｒｐ．からの）Ａｄｄｉｔｉｖｅ  ３１、メタクリルオキシ官能性のシリコーンポリエーテル共重合体のような重合性の潤滑剤は、好適なものである。
【０１１７】
好適な実施形態においては、そのガードされたカバーシートの複合体は、その担体の基体に対して反対のそのカバーシートの表面における可剥性の、保護層を含む。その可剥性の、保護層は、その層をコートすることによって、適用されることもあるか、又は、それは、予備形成された保護層を、接着して接着させることによって、若しくは、静電気的に接着させることによって、適用されることもある。好ましくは、その保護層は、透明な重合体の層である。一つの特定の実施形態においては、その保護層は、その保護層を取り除くことの必要性無しに、そのカバーシートの光学的な検査を許容する低い複屈折の層である。その保護層における使用のために特に有用な重合体は、セルロースエステル類、アクリル系材料、ポリウレタン類、ポリエステル類、環式のオレフィンの重合体、ポリスチレン、ポリビニルブチラール、ポリカーボナート、及び他のもの：を含む。予備形成された保護層が、使用されるとき、それは、好ましくは、ポリエステル、ポリスチレン、又はポリオレフィンのフィルムの層である。
【０１１８】
その可剥性の、保護層は、典型的には、厚さにおいて５から１００マイクロメートルまでである。好ましくは、その保護層は、かきキズ及び摩耗に対する適度な抵抗性を保証するために、並びに、その保護層の取り除きの間における簡単な操作を提供するために、２０から５０マイクロメートルまでの厚さである。
【０１１９】
その可剥性の、保護層が、コーティングの方法によって適用されるとき、それは、すでにコートされた且つ乾燥させられたカバーシートへ適用されることもあるか、又は、その保護層は、そのカバーシートを含む一つの又はより多くの層と同時にコートされることもある。
【０１２０】
その可剥性の、保護層が、予備形成された層であるとき、それは、その保護層が従来の積層の技術を使用することでそのガードされたカバーシートの複合体へ接着して積層されることを許容する一つの表面に圧力に敏感な接着の層を有することもある。あるいは、その予備形成された保護層は、そのカバーシート又はその予備形成された保護層の表面に静電荷を発生させること、及び、そして、それら二つの材料をローラーのニップにおける接触へともってくることによって、適用されることもある。その静電荷は、いずれの知られた電荷の発生器、例．コロナチャージャー、トリボチャージャー、導電性の高いポテンシャルのロール電荷発生器又は接触チャージャー、静電荷発生器、及び同様のものによって発生させられることもある。そのカバーシート又はその予備形成された保護層は、それら二つの表面の間に適度なレベルの電荷の接着を作り出すためには、ＤＣの電荷又はＡＣの電荷によって後に続けられたＤＣの電荷と帯電されることもある。そのカバーシートとその予備形成された保護層との間の十分な結合を提供するために適用された静電荷のレベルは、少なくとも５０ボルトよりも高い、好ましくは少なくとも２００ボルトよりも高いものである。そのカバーシート又はその保護層の帯電させられた表面は、その静電荷が長く持続していることを保証するために、少なくとも約１０１２Ω／平方、好ましくは少なくとも約１０１６Ω／平方の抵抗率を有する。
【０１２１】
各々の保護のカバーシートは、液晶ディスプレイの性能を改善することが必要なことである様々な補助の層を有することもある。液晶ディスプレイは、典型的には、二つの偏光子プレート、その液晶セルの各々の側に一つ、を用いる。各々の偏光子プレートは、次には、二つのカバーシート、そのＰＶＡの二色性のフィルムの各々の側に一つ、を用いる。これらのカバーシートは、異なるものである、例えば、可能な補助の層の異なる部分集合を含有することもある。
【０１２２】
本発明に使用されたカバーシートに用いられた有用な補助の層は、例えば、摩耗に抵抗性のハードコート層、防眩の層、耐よごれの層又はしみに抵抗性の層、反射防止層、低い反射の層、帯電防止の層、視角の補償の層、及び、湿気バリアー層：を含むことができる。典型的には、観察者に最も近いカバーシートは、一つの又はより多くの後に続く補助の層：摩耗に抵抗性の層、耐よごれの又はしみに抵抗性の層、反射防止層、及び防眩の層を含有する。その液晶セルに最も近いカバーシートの一方又は両方は、典型的には、視角の補償の層を含有する。そのＬＣＤにおいて用いられた四つのカバーシートのいずれも又は全ては、帯電防止の層及び湿気バリアー層を自由選択で含有することもある。
【０１２３】
本発明に使用されたカバーシートは、そのＰＶＡへの接着を促進する層に対してその低い複屈折の保護の重合体フィルムの反対の側に、摩耗に抵抗性の層を含有することもある。
【０１２４】
本発明と一致した素子における使用のための特に有効な摩耗に抵抗性の層は、放射又は熱的に硬化させられた組成物を含むと共に、好ましくは、その組成物は、放射で硬化させられる。紫外（ＵＶ）の放射及び電子ビームの放射は、最も一般的に用いられた放射で硬化させる方法である。ＵＶ硬化性の組成物は、その摩耗に抵抗性の層を作り出すことについて特に有用なものであると共に、二つの主要なタイプの硬化させる化学物質、フリーラジカルの化学物質及び陽イオン性の化学物質、を使用することで硬化させられることもある。アクリラートの単量体（反応性の希釈剤）及びオリゴマー（反応性の樹脂及びラッカー）は、その硬化させられたコーティングにそれの物理的な特性の大部分を与える、そのフリーラジカルに基づいた処方の主たる構成成分である。光開始剤は、そのＵＶ光のエネルギーを吸収する、フリーラジカルを形成するために分解する、及び、重合を開始するために、そのアクリラート基のＣ＝Ｃ二重結合を攻撃することが、要求される。陽イオン性の化学物質は、それら主たる構成成分として、脂環式のエポキシ樹脂及びビニルエーテルの単量体を利用する。光開始剤は、ルイス（Ｌｅｗｉｓ）酸を形成するために、そのＵＶ光を吸収するが、それは、その重合を開始するエポキシ環を攻撃する。ＵＶで硬化させることによって、紫外で硬化させることが、意味されると共に、２８０と４２０ｎｍとの間の、好ましくは３２０と４１０ｎｍとの間の、波長のＵＶ放射の使用を伴う。
【０１２５】
この発明において有用な摩耗に抵抗性の層に使用可能なＵＶ放射硬化性の樹脂及びラッカーの例は、エトキシル化されたトリメチロールプロパン＝トリ（メタクリラート）アクリラート、トリプロピレングリコール＝ジ（メタクリラート）アクリラート、トリメチロールプロパン＝トリ（メタクリラート）アクリラート、ジエチレングリコール＝ジ（メタクリラート）アクリラート、ペンタエリスリトール＝テトラ（メタクリラート）アクリラート、ペンタエリスリトール＝トリ（メタクリラート）アクリラート、ジペンタエリスリトール＝ヘキサ（メタクリラート）アクリラート、１，６−ヘキサンジオール＝ジ（メタクリラート）アクリラート、又は、ネオペンチルグリコール＝ジ（メタクリラート）アクリラート、及びそれらの混合物のような（メタクリラート）アクリラートの官能基を有する多価のアルコール類及びそれらの誘導体、並びに、低い分子量のポリエステル樹脂、ポリエーテル樹脂、エポキシ樹脂、ポリウレタン樹脂、アルキド樹脂、スピロアセタール樹脂、エポキシアクリラート、ポリブタジエン樹脂、及びポリチオール−ポリエン樹脂、並びに、同様のもの、並びにそれらの混合物から誘導されたアクリラート及びメタクリラートのオリゴマーのような、多官能性の化合物の、アクリラート及びメタクリラートのオリゴマー（ここにおいて使用された用語“（メタクリラート）アクリラート”は、アクリラート及びメタクリラートを指す）のような、光重合性の単量体及びオリゴマーから誘導されたもの、並びに、相対的に大量の反応性の希釈剤を含有する、イオン化する放射で硬化可能な樹脂である。ここにおいて使用可能な反応性の希釈剤は、エチル＝メタクリラート（アクリラート）、エチルヘキシル＝（メタクリラート）アクリラート、スチレン、ビニルトルエン、及びＮ−ビニルピロリドンのような、単官能性の単量体、並びに、多官能性の単量体、例えば、トリメチロールプロパン＝トリ（メタクリラート）アクリラート、ヘキサンジオール＝（メタクリラート）アクリラート、トリプロピレングリコール＝ジ（メタクリラート）アクリラート、ジエチレングリコール＝ジ（メタクリラート）アクリラート、ペンタエリスリトール＝トリ（メタクリラート）アクリラート、ジペンタエリスリトール＝ヘキサ（メタクリラート）アクリラート、１，６−ヘキサンジオール＝ジ（メタクリラート）アクリラート、又は、ネオペンチルグリコール＝ジ（メタクリラート）アクリラートを含む。
【０１２６】
数ある中で、摩耗に抵抗性の層における使用のための、便利に使用された放射で硬化可能なラッカーは、イソシアナートで終端をなされたウレタンを産するために、ウレタン＝（メタクリラート）アクリラートのオリゴマーを含む。これらは、オリゴ（ポリ）エステル又はオリゴ（ポリ）エーテルポリオールとジイソシアナートを反応させることから誘導される。その後、ヒドロキシで終端がなされたアクリラートは、終端のイソシアナート基と反応させられる。このアクリル化は、そのオリゴマーの末端へ不飽和を提供する。そのウレタンアクリラートの脂肪族の又は芳香族の本性は、ジイソシアナートの選びによって、決定される。トルエンジイソシアナートのような、芳香族のジイソシアナートは、芳香族のウレタンアクリラートのオリゴマーを産することになる。脂肪族のウレタンアクリラートは、イソホロン＝ジイソシアナート又はヘキシル＝メチル＝ジイソシアナートのような、脂肪族のジイソシアナートの選択から結果として生じることになる。イソシアナートの選びの範囲を超えて、ポリオールのバックボーンは、その最終的なオリゴマーの性能を決定する際に中枢の役割を果たす。ポリオールは、一般に、エステル、エーテル類、又は、これらの二つの組み合わせのように分類される。そのオリゴマーのバックボーンは、二つの又はより多くのアクリラート又はメタクリラートの単位によって終端をなされるが、それらは、フリーラジカルで開始された重合についての反応性のサイトとして役に立つ。イソシアナート、ポリオール、及びアクリラート又はメタクリラートの終端の単位の間における選びは、ウレタンアクリラートのオリゴマーの開発におけるかなりの許容範囲を許容する。ウレタンアクリラートは、大部分のオリゴマーと同様に、典型的には、分子量及び粘度において高いものである。これらのオリゴマーは、多官能性のものであると共に、多重の反応性のサイトを含有する。増加させられた数の反応性のサイトの理由のために、その硬化の速度は、改善されると共に、その最終的な生産物は、架橋される。そのオリゴマーの官能性は、２から６まで変動することができる。
【０１２７】
数ある中で、摩耗に抵抗性の層における使用のための、便利に使用された放射で硬化可能な樹脂は、また、ペンタエリスリトール＝テトラアクリラート及びイソホロン＝ジイソシアナートから誘導されたペンタエリスリトール＝トリアクリラートで官能化された脂肪族のウレタン類のようなペンタエリスリトールのアクリラート誘導体の混合物のような多価のアルコール類及びそれらの誘導体から誘導された多官能性のアクリル系の化合物を含む。商業的に入手可能なものであるこの発明の実践に使用されたウレタンアクリラートのオリゴマーのいくつかの例は、Ｓａｒｔｏｍｅｒ  Ｃｏｍｐａｎｙからのオリゴマーを含む（Ｅｘｔｏｎ，ＰＡ）。この発明の実践において便利に使用される樹脂の例は、Ｓａｒｔｏｍｅｒ  ＣｏｍｐａｎｙからのＣＮ９６８（Ｒ）である。
【０１２８】
一つの実施形態において、摩耗に抵抗性の層は、アセトフェノン化合物、ベンゾフェノン化合物、ミヒラー（Ｍｉｃｈｌｅｒ）のベンゾイル＝ベンゾアート、α−アミルオキシムエステル、又は、チオキサントン化合物のような、光重合開始剤を含むと共に、ｎ−ブチルアミン、トリエチルアミン、若しくはトリ−ｎ−ブチルホスフィン、又はそれらの混合物のような、光増感剤は、紫外放射で硬化する組成物に組み込まれる。便利に使用された開始剤は、１−ヒドロキシシクロヘキシル＝フェニル＝ケトン及び２−メチル−１−［４−（メチルチオ）フェニル］−２−モルホリノプロパン−１である。
【０１２９】
その摩耗に抵抗性の層は、典型的には、その低い複屈折の保護の重合体フィルムをコーティングした及び乾燥させた後で、適用される。典型的には、その摩耗に抵抗性の層は、典型的には有機の溶媒をもまた含むコーティング組成物として、適用される。好ましくは、有機の溶媒の濃度は、１−９９重量％のその合計のコーティング組成物である。
【０１３０】
その摩耗に抵抗性の層をコートするために用いることが可能な溶媒の例は、メタノール、エタノール、プロパノール、ブタノール、シクロヘキサン、ヘプタン、トルエン、及びキシレン、メチル＝アセタート、エチル＝アセタート、プロピル＝アセタート、及びそれらの混合物のようなエステルのような溶媒を含む。溶媒の適切な選びで、その摩耗に抵抗性の層の接着を、その低い複屈折の保護の重合体フィルムからの可塑剤及び他の追加物の移行を最小にすると共にその摩耗に抵抗性の層の硬度が維持されることを可能とする一方で、改善することができる。ＴＡＣの低い複屈折の保護の重合体フィルム用の適切な溶媒は、トルエン及びプロピル＝アセタートのような、芳香族の炭化水素及びエステルの溶媒である。
【０１３１】
それらＵＶ重合性の単量体及びオリゴマーは、コートされる及び乾燥させられると共に、その後、光学的に澄んだ架橋された摩耗に抵抗性の層を形成するために、ＵＶ放射に対して露出させられる。その好適なＵＶ硬化の線量は、５０と１０００ｍＪ／ｃｍ２との間にある。
【０１３２】
その摩耗に抵抗性の層の厚さは、一般に、約０．５から５０マイクロメートルまで、好ましくは１から２０マイクロメートルまで、より好ましくは２から１０マイクロメートルである。
【０１３３】
その摩耗に抵抗性の層は、好ましくは、無色のものであるが、しかし、それが、そのオーバーコートを通じてそのディスプレイの形成又は目視に有害に影響を及ぼすものではない限り、この層が、色の補正の目的のために、又は、特別な効果については、いくつかの色を有することができることは、具体的に予想されることである。このように、色を分与することになる重合体の色素の中へ組み込むことができるものである。加えて、添加剤を、その層へ望まれた性質を与えることになる重合体へ組み込むことができる。界面活性物質、乳化剤、コーティングの援助、潤滑剤、艶消しの粒子、レオロジーの条件剤、架橋剤、かぶり防止剤、導電性の及び非導電性の金属の酸化物の粒子のような無機の充填剤、顔料、磁気の粒子、殺生物剤、及び同様のものを含む、他の追加の化合物は、そのコーティングの組成物へ加えられることもある。
【０１３４】
本発明において自由選択で有用な摩耗に抵抗性の層は、典型的には、少なくとも２Ｈの、及び好ましくは２Ｈから８Ｈまでの、（鉛筆試験による硬度についての標準的な試験方法、ＡＳＴＭ  Ｄ３３６３を使用する）鉛筆硬度を有する層を提供する。
【０１３５】
本発明において使用されたカバーシートは、その低い複屈折の保護の重合体フィルムとしてのその担体の基体の同じ側に防眩の層、低い反射の層、又は反射防止層を含有することもある。その防眩の層は、低い反射の層、又は反射防止層は、そのＰＶＡに対する接着を促進する層に対するその低い複屈折の保護の重合体フィルムの反対の側に位置させられる。このような層は、それが、明るい周囲の光において目視されるとき、そのディスプレイの目視する特性を改善するためには、ＬＣＤにおいて用いられる。摩耗に抵抗性の、硬質のコートの屈折率は、取り巻く空気の屈折率が１．００である一方で、約１．５０である。屈折率におけるこの差異は、約４％の表面から反射を生じさせる。
【０１３６】
防眩のコーティングは、鏡面反射を低減するために使用される粗くされた又はテクスチャ構造の表面を提供する。その望まれない反射された光の全ては、なお存在するものであるが、しかし、それは、鏡面反射されるよりもむしろ、散乱されるものである。その防眩のコーティングは、好ましくは、有機の若しくは無機の（艶消しする）粒子の追加によって、又は、その表面をエンボス加工することによって、得られたテクスチャ構造の又は粗くされた表面を有する放射で硬化させられた組成物を含む。その摩耗に抵抗性の層についてここより上に記載された放射で硬化させられた組成物は、その防眩の層においてもまた有効に用いられる。表面粗さは、好ましくは、その放射で硬化させられた組成物への艶消しする粒子の追加によって得られる。適切な粒子は、金属の酸化物、窒化物、硫化物、又はハロゲン化物を有する無機の化合物を含むが、それら金属の酸化物は、特に好適なものである。その金属の酸化物として、Ｎａ、Ｋ、Ｍｇ、Ｃａ、Ｂａ、Ａｌ、Ｚｎ、Ｆｅ、Ｃｕ、Ｔｉ、Ｓｎ、Ｉｎ、Ｗ、Ｙ、Ｓｂ、Ｍｎ、Ｇａ、Ｖ、Ｎｂ、Ｔａ、Ａｇ、Ｓｉ、Ｂ、Ｂｉ、Ｍｏ、Ｃｅ、Ｃｄ、Ｂｅ、Ｐｂ、及びＮｉは、適切なものであると共に、Ｍｇ、Ｃａ、Ｂ、及びＳｉは、より好ましいものである。二つのタイプの金属を含有する無機の化合物は、また、使用されることもある。特に好適な無機の化合物は、二酸化ケイ素、すなわちシリカである。
【０１３７】
その防眩の層における使用に適切な追加の粒子は、２００３年１０月２１日に出願された同一出願人に譲渡された米国特許出願第１０／６９０，１２３号明細書に記載された層状の粘土を含む。最も適切な層状の粒子は、非対称的な粒子における短い方向に対する長い方向の比である、高いアスペクト比を備えたプレートの形状における材料を含む。好適な層状の粒子は、天然の粘土、層状の二重の水酸化物又はヒドロタルサイトのみならず特にモンモリロナイト、ノントロナイト、バイデライト、ボルコンスコアイト、ヘクトライト、サポナイト、サウコナイト、ソボカイト、ステブンサイト、スビンフォルダイト、ハロイサイト、マガダイト、ケニアイト、及びバーミキュライトのような天然のスメクタイトの粘土である。最も好適な粘土の材料は、これらの材料の商業的な入手可能性の理由のために、天然のモンモリロナイト、ヘクトライト、及びヒドロタルサイトを含む。
【０１３８】
その防眩の層に適切な層状の材料は、フィロケイ酸塩、例えば、モンモリロナイト、特にナトリウムモンモリロナイト、マグネシウムモンモリロナイト、及び／又は、カルシウムモンモリロナイト、ノントロナイト、バイデライト、ボルコンスコアイト、ヘクトライト、サポナイト、サウコナイト、ソボカイト、ステブンサイト、スビンフォルダイト、バーミキュライト、マガダイト、ケニアイト、タルク、マイカ、カオリナイト、及びそれらの混合物を含むこともある。他の有用な層状の材料は、レディカイト及び上で名付けられた層状の材料とのイライトの添加混合物のような、イライト、混合させられた層状のイライト／スメクタイトの鉱物、を含むこともある。特に陰イオン性のマトリックス重合体と有用な、他の有用な層状の材料は、Ｍｇ６Ａｌ３．４（ＯＨ）１８．８（ＣＯ３）１．７Ｈ２Ｏのような、その層状の二重の水酸化物の粘土又はヒドロタルサイトを含むこともあるが、それらは、正に帯電させられた層及び層間の空間における交換可能な陰イオンを有する。好適な層状の材料は、他の作用物質、通常、有機のイオン又は分子が、広がる、すなわち、インターカレートする及び／又は剥脱させるように、膨潤可能なものであると共に、その層状の材料は、その無機の相の望ましい分散に帰着する。これらの膨潤可能な層状の材料は、文献（例えば、Ｈ．ｖａｎ．Ｏｌｐｈｅｎによる“Ａｎ  ｉｎｔｒｏｄｕｃｔｉｏｎ  ｔｏ  ｃｌａｙ  ｃｏｌｌｏｉｄ  ｃｈｅｍｉｓｔｒｙ”，Ｊｏｈｎ  Ｗｉｌｅｙ  ＆  Ｓｏｎｓ  Ｐｕｂｌｉｓｈｅｒｓ）に定義されたような、２：１タイプのフィロケイ酸塩を含む。１００グラム当たり５０から３００ミリ当量のイオン交換の容量を備えた典型的なフィロケイ酸塩が、好適なものである。一般には、防眩のコーティングへの小板の粒子を導入することに先立ち、タクトイドともまた呼ばれた、小さい結晶への小板の粒子の凝集物を分離するために選択された粘土の材料を処理することは、望ましいことである。予め小板の粒子を分散すること又は分離することは、また、バインダー／小板の界面を改善する。上のゴールを達成するいずれの処理をも、使用されることもある。有用な処理の例は、水に可溶性の又は水に不溶性の重合体、有機の試薬又は単量体、シラン化合物、金属又は有機金属のもの、陽イオン交換を果たすための有機の陽イオン、及びそれらの組み合わせでのインターカレーションを含む。
【０１３９】
防眩の層における使用のための追加の粒子は、当技術において周知である重合体の艶消しの粒子又はビードを含む。それら重合体の粒子は、固体又は多孔性のもの、好ましくは架橋された重合体の粒子、であることもある。防眩の層における使用のための多孔性の重合体の粒子は、２００３年１１月１８日に出願された同一出願人に譲渡された米国特許出願第１０／７１５，７０６号に記載されたものである。
【０１４０】
好適な実施形態においては、その防眩の層における使用のために粒子は、２から２０マイクロメートルまでの、好ましくは２から１５マイクロメートルまでの、及び、最も好ましくは４から１０マイクロメートルまで、範囲にわたる平均の粒子の大きさを有する。それらは、少なくとも２重量パーセントの且つ５０パーセントよりも少ない、典型的には約２から４０重量パーセントまでの、好ましくは２から２０パーセントまでの、及び、最も好ましくは２から１０パーセントまでの、量でその層に存在する。
【０１４１】
その防眩の層の厚さは、一般には、約０．５から５０マイクロメートルまで、好ましくは１から２０マイクロメートルまで、より好ましくは２から１０マイクロメートルまでである。
【０１４２】
好ましくは、その防眩の層は、１００よりも少ない、好ましくは９０よりも少ない、ＡＳＴＭ  Ｄ５２３に従った、６０°の光沢度の値、並びに、５０％よりも少ない、好ましくは３０％よりも少ない、ＡＳＴＭ  Ｄ−１００３及びＪＩＳ  Ｋ−７１０５の方法に従った、透過の曇り価の値を有する。
【０１４３】
別の実施形態においては、低い反射の層又は反射防止層が、摩耗に抵抗性の硬質のコート層又は防眩の層との組み合わせで使用される。その低い反射の又は反射防止のコーティングは、その摩耗に抵抗性の又は防眩の層の上部に適用される。典型的には、低い反射の層は、２％よりも少ない（分光光度計によって測定された且つ４５０から６５０ｎｍまでの波長の範囲にわたって平均されたような）平均の鏡面反射を提供する。反射防止層は、１％よりも少ない平均の鏡面反射率の値を提供する。
【０１４４】
本発明における使用のための適切な低い反射の層は、１．４８よりも少ない屈折率を有する、好ましくは約１．３５と１．４０との間の屈折率を備えた、フッ素を含有する単独重合体又は共重合体を含む。適切なフッ素を含有する単独重合体及び共重合体は、フルオロオレフィン（例えば、フルオロエチレン、塩化ビニリデン、テトラフルオロエチレン、ヘキサフルオロエチレン、ヘキサフルオロプロピレン、ペルフルオロ−２，２−ジメチル−１，３−ジオキソール）、メタクリル酸（アクリル酸）の部分的に又は完全にフッ素化されたアルキルエステル誘導体、及び、完全に又は部分的にフッ素化されたビニルエーテル、並びに同様のもの：を含む。その層の有効性は、そのコーティング内の介在性の空気の空隙を含むサブミクロンの大きさに作られた無機の粒子又は重合体の粒子の組み込みによって改善されることもある。この技術は、米国特許第６，２１０，８５８号明細書及び米国特許第５，９１９，５５５号明細書にさらに記載されたものである。その低い反射の層の有効性のさらなる改善は、２００３年１１月１８日に出願された同一出願人に譲渡された米国特許出願第１０／７１５，６５５号明細書に記載されたように、低減されたコーティングの曇りの不利を備えたサブミクロンの大きさで作られた重合体の粒子の内部の粒子の空間への空気の空隙の制限で実現されることもある。
【０１４５】
その低い反射の層の厚さは、０．０１から１マイクロメートルまで、及び好ましくは、０．０５から０．２マイクロメートルまでである。
【０１４６】
反射防止層は、単層又は多層を含むこともある。単層を含む反射防止層は、典型的には、（４５０から６５０ｎｍまでのより広い範囲内の）単一の波長のみで１％よりも少ない反射率の値を提供する。本発明における使用に適切なものである共通に用いられた単層の反射防止コーティングは、フッ化マグネシウム（ＭｇＦ２）のような金属のフッ化物の層を含む。その層は、周知の真空蒸着技術によって、又は、ゾル−ゲルの技術によって、適用されることもある。典型的には、このような層は、反射率の最小が望まれるところの波長でのおおよそ四分の一の波長の光学的な厚さ（即ち、層の厚さ掛けるその層の屈折率の積）を有する。
【０１４７】
単層が、非常に狭い波長の範囲内における光の反射を有効に低減することができるとはいえ、よりしばしば、相互に重ねられた数個の（典型的には、金属の酸化物に基づいた）透明な層を含む多層は、幅広い波長の範囲にわたって反射を低減するために、使用される（即ち、広帯域の反射の制御）。このような構造については、半分の波長の層は、性能を改善するために四分の一波長の層と交互にされる。その多層の反射防止のコーティングは、二つの層を、三つの層を、四つの層を、又はより多くの層でさえも含むこともある。この多層の形成は、典型的には、多くの蒸着の手順又はゾル−ゲルコーティングを含む複雑にされた工程を要求するが、それらは、層の数に対応すると共に、各々の層は、所定の屈折率及び厚さを有する。各々の層の厚さの精密な制御は、これらの干渉層について要求される。本発明における使用のための適切な多層の反射防止コーティングの設計は、様々な教科書に、例えば、Ｈ．Ａ．Ｍａｃｌｅｏｄ，“Ｔｈｉｎ  Ｆｉｌｍ  Ｏｐｔｉｃａｌ  Ｆｉｌｔｅｒｓ，”Ａｄａｍ  Ｈｉｌｇｅｒ，Ｌｔｄ．，Ｂｒｉｓｔｏｌ  １９８５及びＪａｍｅｓ  Ｄ．Ｒａｎｃｏｕｒｔ，“Ｏｐｔｉｃａｌ  Ｔｈｉｎ  Ｆｉｌｍｓ  Ｕｓｅｒ’ｓ  Ｈａｎｄｂｏｏｋ”，Ｍａｃｍｉｌｌａｎ  Ｐｕｂｌｉｓｈｉｎｇ  Ｃｏｍｐａｎｙ，１９８７に、記載されるのみならず、本特許の技術及び技術文献において周知である。
【０１４８】
本発明に使用されたカバーシートは、また、湿気のバリアー層を含有することもある。その湿気のバリアー層は、低い湿気の浸透性を有する、塩化ビニリデン重合体、フッ化ビニリデン重合体、ポリウレタン、ポリオレフィン、フッ素化されたポリオレフィン、ポリカーボナート、及び他のもののような疎水性の重合体を含む。好ましくは、その疎水性の重合体は、塩化ビニリデンを含む。より好ましくは、その疎水性の重合体は、７０から９９重量パーセントまでの塩化ビニリデンを含む。その湿気のバリアー層は、有機の溶媒に基づいた又は水性のコーティングの処方の適用によって、適用されることもある。有効な湿気のバリアーの性質を提供するために、その層は、厚さにおいて少なくとも１マイクロメートル、好ましくは厚さにおいて１から１０マイクロメートルまで、及び、最も好ましくは厚さにおいて２から８マイクロメートル、であるべきである。湿気のバリアー層を含む本発明において使用されたカバーシートは、１０００ｇ／ｍ２／日よりも少ない、好ましくは８００ｇ／ｍ２／日よりも少ない、及び、最も好ましくは５００ｇ／ｍ２／日よりも少ないものであるＡＳＴＭ  Ｆ−１２４９に従った湿気の蒸気の透過の速度（ＭＶＴＲ）を有する。そのカバーシートにおけるこのようなバリアー層の使用は、湿度における変化に対する改善された抵抗性及びそのカバーシートを含む、特に約４０マイクロメートルよりも少ない厚さを有するＴＡＣカバーシート用の、偏光子プレートの増加させられた耐久性を提供する。
【０１４９】
それらカバーシートは、透明な帯電防止の層を含有することもある。その帯電防止の層は、そのカバーシートの複合体の製造及び使用の間に起こることもある静的な帯電の制御において助成する。静的な帯電の有効な制御は、そのカバーシートの複合体への汚れ及び塵の吸引についての性向を低減する。本方法に使用されたガードされたカバーシートの複合体は、特に、その担体の基体からのそのカバーシートの剥離の間に摩擦電気の帯電を被りがちなものであることもある。そのカバーシート及びその基体の分離から結果として生じるいわゆる“分離の電荷”を、約１×１０１１Ω／平方よりも少ない、好ましくは１×１０１０Ω／平方よりも少ない、及び最も好ましくは１×１０９Ω／平方よりも少ない、抵抗率を有する帯電防止の層によって有効に制御することができる。
【０１５０】
様々な重合体のバインダー及び導電性の材料は、その帯電防止の層において用いられることもある。その帯電防止の層において有用な重合体のバインダーは、コーティングの技術において一般的に使用された重合体のいずれも、例えば、エチレン性で不飽和の単量体のインターポリマー、セルロース誘導体、ポリウレタン類、ポリエステル類、ゼラチンのような親水性のコロイド、ポリ（ビニルアルコール）、ポリビニルピロリドン、及び他のものを含む。
【０１５１】
その帯電防止の層において用いられた導電性の材料は、イオンによって導電性のもの
又は電子によって導電性のもののいずれかであることもある。イオンによって導電性の材料は、単純な無機の塩、界面活性物質のアルカリ金属の塩、アルカリ金属の塩を含有する重合体の電解質、及び、（金属の塩によって安定化された）コロイド状の金属の酸化物のゾルを含む。これらのうち、スチレンスルホン酸の共重合体の陰イオン性のアルカリ金属の塩及び米国特許第４，０７０，１８９号明細書の陽イオン性の第四級アンモニウムの重合体のようなイオンによって導電性の重合体、並びに、シリカ、酸化スズ、チタニア、酸化アンチモン、酸化ジルコニウム、アルミナでコートされたシリカ、アルミナ、ベーマイト、及びスメクチックの粘土を含むイオンによって導電性のコロイド状の金属の酸化物のゾルは、好適なものである。
【０１５２】
当該発明において用いることができる帯電防止の層は、好ましくは、それらの湿度及び温度に独立な導電性のおかげで、電子によって導電性の材料を含有する。適切な材料は、
（１）供与体がドープされた金属の酸化物、酸素の欠陥を含有する金属の酸化物、並びに導電性の窒化物、炭化物、及び臭化物を含む、電子によって導電性の金属を含有する粒子。特に有用な粒子の具体的な例は、導電性のＳｎＯ２、Ｉｎ２Ｏ、ＺｎＳｂ２Ｏ６、ＩｎＳｂＯ４、ＴｉＢ２、ＺｒＢ２、ＮｂＢ２、ＴａＢ２、ＣｒＢ、ＭｏＢ、ＷＢ、ＬａＢ６、ＺｒＮ、ＴｉＮ、ＷＣ、ＨｆＣ、ＨｆＮ、及びＺｒＣを含む。これらの電子によって導電性の粒子を記載する特許の例は、米国特許第４，２７５，１０３号明細書；米国特許第４，３９４，４４１号明細書；米国特許第４，４１６，９６３号明細書；米国特許第４，４１８，１４１号明細書；米国特許第４，４３１，７６４号明細書；米国特許第４，４９５，２７６号明細書；米国特許第４，５７１，３６１号明細書；米国特許第４，９９９，２７６号明細書；米国特許第５，１２２，４４５号明細書及び米国特許第５，３６８，９９５号明細書；を含む。
【０１５３】
（２）例えば、米国特許第４，８４５，３６９号明細書及び米国特許第５，１６６，６６６号明細書に記載されたような非導電性のチタン酸カリウムのウィスカーにコートされた、アンチモンがドープされた酸化スズ、米国特許第５，７１９，０１６号明細書及び米国特許第５，０７３１，１１９号明細書に記載されたようなアンチモンがドープされた酸化スズの繊維又はウィスカー、並びに、米国特許第４，２０３，７６９号明細書に記載された銀がドープされた五酸化バナジウムの繊維を含む繊維状の電子の導電性の粒子；並びに
（３）電子によって導電性のポリアセチレン類、ポリチオフェン類、及びポリピロール類、好ましくは、米国特許第５，３７０，９８１号明細書に記載された及びＢａｙｔｒｏｎ（Ｒ）ＰとしてＢａｙｅｒ  Ｃｏｒｐ．から商業的に入手可能なポリエチレンジオキシチオフェン。
：を含む。
【０１５４】
その帯電防止の層において使用された導電性の作用物質の量は、用いられた導電性の作用物質に依存するが、幅広く変動することができる。例えば、有用な量は、約０．５ｍｇ／ｍ２から約１０００ｍｇ／ｍ２までの、好ましくは約１ｍｇ／ｍ２から約５００ｍｇ／ｍ２までの、範囲にわたる。その帯電防止の層は、０．０５から５マイクロメートルまで、好ましくは高い透明度を保証するために０．１から０．５マイクロメートルまで、の厚さを有する。
【０１５５】
本発明に使用されたカバーシートは、米国特許第５，５８３，６７９号明細書、米国特許第５，８５３，８０１号明細書、米国特許第５，６１９，３５２号明細書、米国特許第５，９７８，０５５号明細書、及び米国特許第６，１６０，５９７号明細書に開示されたもののような、そのＰＶＡの二色性のフィルムと液晶セルとの間に、適切な光学的な性質を備えた（補償層、遅延剤層、又は位相差の層ともまた称された）視角の補償の層を含有することもある。負の複屈折を有するディスコティック液晶に基づいた米国特許第５，５８３，６７９号明細書及び米国特許第５，８５３，８０１号明細書に従った補償フィルムは、幅広く使用される。
【０１５６】
補償フィルムは、異なる視角からのコントラストの比における変化を記載する、視角の特性を改善するために、使用される。視角における幅広いバリエーションから同じ像を見ることができるものであることは、望ましいことであると共に、この能力は、液晶ディスプレイデバイスとの短所であってきたものである。液晶ディスプレイのコントラストを限定する主たる因子は、光が液晶素子又はセルを通じて“漏れる”ことの性向であるが、それらは、暗い又は“黒色の”ピクセルの状態にある。さらには、その漏れ、及びよって、液晶ディスプレイのコントラストは、また、ディスプレイのスクリーンが目視される方向に依存性のものである。典型的には、最適なコントラストは、そのディスプレイへの法線入射のまわりに中心が置かれた狭い視角の範囲内でのみ、観察されると共に、その目視する方向が、そのディスプレイの法線から逸脱すると、急速に落ち込む。カラーディスプレイにおいて、その漏れの問題は、そのコントラストを劣化させるだけでなく、また、カラーの再生の関連させられた劣化と色又は色相のシフトを引き起こす。
【０１５７】
本発明において有用な視角の補償層は、光学的に異方性の層である。その光学的に異方性の、視角の補償の層は、正に複屈折の材料又は負に複屈折の材料を含むこともある。その補償層は、光学的に一軸性のもの又は光学的に二軸性のものであることもある。その補償層は、その層に対して垂直な平面においてチルトされたそれの光学軸を有することもある。その光学軸のチルトは、その層の厚さの方向において一定のものであることもあるか、又は、その光学軸のチルトは、その層の厚さの方向において変動することもある。
【０１５８】
本発明において有用な光学的に異方性の、視角の補償層は、米国特許第５，５８３，６７９号明細書及び米国特許第５，８５３，８０１号明細書に記載された負に複屈折のディスコティック液晶；米国特許第６，１６０，５９７号明細書に記載された正に複屈折のネマチック液晶；同一出願人に譲渡された米国特許出願公開第２００４／００２１８１４Ａ号明細書及び２００３年１２月２３日に出願された米国特許出願第１０／７４５，１０９号明細書に記載された負に複屈折の非晶質の重合体を含むこともある。これらの後者の二つの特許出願は、重合体のバックボーンにおいてビニル、カルボニル、アミド、イミド、エステル、カルボナート、スルホン、アゾ、及び芳香族の基（即ち、ベンゼン、ナフタラート、ビフェニル、ビスフェノールＡ）のような不可視の発色の基を含有すると共に好ましくは１８０℃よりも大きいガラス転移温度を有する重合体を含む補償層を記載する。このような重合体は、その補償層において特に有用なものである。このような重合体は、ポリエステル類、ポリカルボナート類、ポリイミド類、ポリエーテルイミド類、及びポリチオフェン類を含む。これらのもののうち、その補償層における使用のための特に好適な重合体は、（１）ポリ（４，４’−ヘキサフルオロイソプロピリデン−ビスフェノール）テレフタラート−ｃｏ−イソフタラート、（２）ポリ（４，４’−ヘキサヒドロ−４，７−メタノインダン−５−イリデンビスフェノール）テレフタラート、（３）ポリ（４，４’−イソプロピリデン−２，２’，６，６’−テトラクロロビスフェノール）テレフタラート−ｃｏ−イソフタラート、（４）ポリ（４，４’−ヘキサフルオロイソプロピリデン）−ビスフェノール−ｃｏ−（２−ノルボルニリデン）−ビスフェノール＝テレフタラート、（５）ポリ（４，４’−ヘキサヒドロ−４，７−メタノインダン−５−イリデン）−ビスフェノール−ｃｏ−（４，４’−イソプロピリデン−２，２’，６，６’−テトラブロモ）−ビスフェノール＝テレフタラート、（６）ポリ（４，４’−イソプロピリデン−ビスフェノール−ｃｏ−４，４’−（２−ノルボルニリデン）ビスフェノール）テレフタラート−ｃｏ−イソフタラート、（７）ポリ（４，４’−ヘキサフルオロイソプロピリデン−ビスフェノール−ｃｏ−４，４’−（２−ノルボルニリデン）ビスフェノール）テレフタラート−ｃｏ−イソフタラート、又は（８）前述するもののいずれの二つの又はより多くのものの共重合体：を含む。これらの重合体を含む補償層は、典型的には、−２０ｎｍよりも負のものである平面外の遅延、Ｒｔｈ、を有するが、好ましくはＲｔｈは、−６０から−６００ｎｍまでであると共に、最も好ましくはＲｔｈは、−１５０から−５００ｎｍまでである。
【０１５９】
本発明に適切な別の補償層は、特開平１１−０９５２０８号公報に記載されたような、重合体のバインダーにおける剥脱された無機の粘土の材料を含む光学的に異方性の層を含む。
【０１６０】
本発明の実践に有用な補助の層を、浸漬コーティング、ロッドコーティング、ブレードコーティング、エアーナイフコーティング、グラビアコーティング、マイクログラビアコーティング、リバースロールコーティング、スロットコーティング、押し出しコーティング、スライドコーティング、カーテンコーティングのような、多くの周知の液体のコーティング技術のいずれによっても、又は、真空蒸着技術によって、適用することができる。液体のコーティングの場合には、その湿った層は、一般に、単純な蒸発によって乾燥させられるが、それは、対流加熱のような知られた技術によって加速されることもある。その補助の層は、代わりをする層及びその低い複屈折の保護の重合体フィルムのような他の層と同時に適用されることもある。数個の異なる補助の層は、スライドコーティングを使用することで、同時にコートされることもある、例えば、帯電防止の層は、湿気のバリアー層と同時にコートされることもあるか、又は、湿気のバリアー層は、視角の補償層と同時にコートされることもある。知られたコートする及び乾燥させる方法は、１９８９年１２月に出版された、Ｒｅｓｅａｒｃｈ  Ｄｉｓｃｌｏｓｕｒｅ  ３０８１１９の１００７から１００８頁までに、さらに詳細に記載される。
【０１６１】
本発明に使用されたカバーシートは、幅広い多種多様なＬＣＤディスプレイモード、例えば、ツイステッド・ネマチック（ＴＮ）、スーパー・ツイステッド・ネマチック（ＳＴＮ）、光学的に補償されたベンド（ＯＣＢ）、面内スイッチング（ＩＰＳ）、又は、鉛直に整列させられた（ＶＡ）液晶のディスプレイとの使用に適切なものである。これらの様々な液晶ディスプレイの技術は、米国特許第５，６１９，３５２号明細書（Ｋｏｃｈ  ｅｔ  ａｌ．）、米国特許第５，４１０，４２２号明細書（Ｂｏｓ）、及び米国特許第４，７０１，０２８号明細書（Ｃｌｅｒｃ  ｅｔ  ａｌ．）において概観されてきたものである。
【０１６２】
図１０は、いずれかの側に配置された偏光子プレート２５２及び２５４を有する典型的な液晶セル２６０の一つの実施形態を示す断面の図解を与える。偏光子プレート２５４は、観察者に最も近いＬＣＤセルの側にある。各々の偏光子プレートは、二つのカバーシートを用いる。例証の目的のために、偏光子プレート２５４は、ＰＶＡへの接着を促進する層２６１、連結層２６２、低い複屈折の保護の重合体フィルム２６４、バリアー層２６６、及び防眩の層２６８を含む最上のカバーシート（これは、観察者に最も近いカバーシートである）と共に示される。偏光子プレート２５４に含有された最低のカバーシートは、ＰＶＡへの接着を促進する層２６１、連結層２６２、低い複屈折の保護の重合体フィルム２６４、バリアー層２６６、及び視角の補償の層２７２を含む。そのＬＣＤセルの反対の側には、偏光子プレート２５２は、最上のカバーシートと共に示されるが、それは、例証の目的のために、ＰＶＡへの接着を促進する層２６１、連結層２６２、低い複屈折の保護の重合体フィルム２６４、バリアー層２６６、及び視角の補償の層２７２を含む。偏光子プレート２５２は、また、ＰＶＡへの接着を促進する層２６１、連結層２６２、低い複屈折の保護の重合体フィルム２６４、及びバリアー層２６６を含む最低のカバーシートを有する。
【０１６３】
本発明は、以下に続く限定しない例によって、より詳細に例証される。
【０１６４】
トリアセチルセルロースフィルムの調製
例１（発明）
帯電防止の裏当て層（裏側）を有する１００マイクロメートルの厚さのポリ（エチレンテレフタラート）（ＰＥＴ）の担体の基体は、約１２．５ｍｇ／フィート２（１２５ｍｇ／ｍ２）の乾燥したコーティングの重量を有するＣｅｌｖｏｌ（Ｒ）１０７ＰＶＡ（Ｃｅｌａｎｅｓｅ  Ｃｏｒｐ．から入手可能な９９％よりも大きい加水分解の程度を有するポリ（ビニルアルコール））を含むＰＶＡフィルムへの接着を促進する層を備えたそれの前方の表面にコートされる。そして、その乾燥させられた層は、四つの層：約２０８ｍｇ／フィート２（２０８０ｍｇ／ｍ２）の乾燥したコーティングの重量を有するＣＡ−４３８−８０Ｓ（Ｅａｓｔｍａｎ  Ｃｈｅｍｉｃａｌからのトリアセチルセルロース）、約２０．８ｍｇ／フィート２（２０８ｍｇ／ｍ２）の乾燥したコーティングの重量を有するジへキシル＝シクロヘキサンジカルボキシラート、及び、約２１ｍｇ／フィート２（２１０ｍｇ／ｍ２）の乾燥したコーティングの重量を有するＳｕｒｆｌｏｎ（Ｒ）Ｓ−８４０５−Ｓ５０（Ｓｅｍｉ  Ｃｈｅｍｉｃａｌ  Ｃｏ．Ｌｔｄからのフッ素化された界面活性物質）を含む表面の層；約１３７２ｍｇ／フィート２（１３２０ｍｇ／ｍ２）の乾燥したコーティングの重量を有するＣＡ−４３８−８０Ｓ、約２１ｍｇ／フィート２（２１０ｍｇ／ｍ２）の乾燥したコーティングの重量を有するＳｕｒｆｌｏｎ（Ｒ）Ｓ−８４０５−Ｓ５０、約１３７ｍｇ／フィート２（１３７０ｍｇ／ｍ２）の乾燥したコーティングの重量を有するジヘキシル＝シクロヘキサンジカルボキシラート、約６５ｍｇ／フィート２（６５０ｍｇ／ｍ２）の乾燥したコーティングの重量を有するＴＩＮＵＶＩＮ（Ｒ）８５１８ＵＶ吸収剤、及び約６．５ｍｇ／フィート２（６５ｍｇ／ｍ２）の乾燥したコーティングの重量を有するＰＡＲＳＯＬ（Ｒ）１７８９ＵＶ吸収剤を含む上側の中央の層；約３５０ｍｇ／フィート２（３５００ｍｇ／ｍ２）の乾燥したコーティングの重量を有するＣＡＢ−１７１−１５（Ｅａｓｔｍａｎ  Ｃｈｅｍｉｃａｌからのセルロースアセタートブチラート）を含む下側の中央の層、並びに、約７５ｍｇ／フィート２（７５０ｍｇ／ｍ２）の乾燥したコーティングの重量を有するポリ（エチル＝アクリラート−ｃｏ−塩化ビニリデン−ｃｏ−メタクリル酸）（酸価６５）を含む連結層として役に立つ下側の層、を含むトリアセチルセルロース（ＴＡＣ）の処方でオーバーコートされる。そのＴＡＣの処方は、コーティングの溶媒として塩化メチレン及びメタノールの混合物を使用することで、多重スロットのスライドホッパーと共に適用された。
【０１６５】
その乾燥させられたＴＡＣコーティングは、その担体の基体の前方の側とそのＰＶＡフィルムの接着を促進する層との間の界面で、そのＰＥＴの担体の基体から剥離された。その剥離は、非常に滑らかなものであったと共にその剥離されたＴＡＣフィルムは、しわの無いものであった良好な外観を有するものであった。そのＰＶＡフィルムへの接着を促進する層は、９９％よりも大きい加水分解の程度を有するポリ（ビニルアルコール）を含むものであった。
【０１６６】
比較例２
帯電防止の裏当て層（裏側）を有する１００マイクロメートルの厚さのポリ（エチレンテレフタラート）（ＰＥＴ）の担体の基体は、約１２．５ｍｇ／フィート２（１２５ｍｇ／ｍ２）の乾燥したコーティングの重量を有するＣｅｌｖｏｌ（Ｒ）２０５ＰＶＡ（Ｃｅｌａｎｅｓｅ  Ｃｏｒｐ．から入手可能な約８８−８９％の加水分解の程度を有するポリ（ビニルアルコール））を含むＰＶＡフィルムへの接着を促進する層を備えたそれの前方の表面にコートされる。そして、その乾燥させられた層は、三つの層：約２０８ｍｇ／フィート２（２０８０ｍｇ／ｍ２）の乾燥したコーティングの重量を有するＣＡ−４３８−８０Ｓ（Ｅａｓｔｍａｎ  Ｃｈｅｍｉｃａｌからのトリアセチルセルロース）、約２０．８ｍｇ／フィート２（２０８ｍｇ／ｍ２）の乾燥したコーティングの重量を有するジへキシル＝シクロヘキサンジカルボキシラート、及び、約２１ｍｇ／フィート２（２１０ｍｇ／ｍ２）の乾燥したコーティングの重量を有するＳｕｒｆｌｏｎ（Ｒ）Ｓ−８４０５−Ｓ５０（Ｓｅｍｉ  Ｃｈｅｍｉｃａｌ  Ｃｏ．Ｌｔｄからのフッ素化された界面活性物質）を含む表面の層；約１８９９ｍｇ／フィート２（１８９９０ｍｇ／ｍ２）の乾燥したコーティングの重量を有するＣＡ−４３８−８０Ｓ、約２９．５ｍｇ／フィート２（２９５ｍｇ／ｍ２）の乾燥したコーティングの重量を有するＳｕｒｆｌｏｎ（Ｒ）Ｓ−８４０５−Ｓ５０、約１９０ｍｇ／フィート２（１９００ｍｇ／ｍ２）の乾燥したコーティングの重量を有するジヘキシル＝シクロヘキサンジカルボキシラート、約６５ｍｇ／フィート２（６５０ｍｇ／ｍ２）の乾燥したコーティングの重量を有するＴＩＮＵＶＩＮ（Ｒ）８５１８ＵＶ吸収剤（Ｃｉｂａ  Ｓｐｅｃｉａｌｔｙ  Ｃｈｅｍｉｃａｌｓから入手可能な、２−（２’−ヒドロキシ−３’−ｔｅｒｔ−ブチル−５’−メチルフェニル）−５−クロロベンゾトリアゾール及び２−（２’−ヒドロキシ−３’，５’−ジ−ｔｅｒｔ−ブチルフェニル）−ベンゾトリアゾールの混合物）、及び約６．５ｍｇ／フィート２（６５ｍｇ／ｍ２）の乾燥したコーティングの重量を有するＰＡＲＳＯＬ（Ｒ）１７８９ＵＶ吸収剤（Ｒｏｃｈｅ  Ｖｉｔａｍｉｎｓ  Ｉｎｃ．から入手可能な、４−（１，１−ジメチルエチル）−４’−メトキシジベンゾリルメタン）を含む中央の層；約３５０ｍｇ／フィート２（３５００ｍｇ／ｍ２）の乾燥したコーティングの重量を有するＣＡＢ−１７１−１５（Ｅａｓｔｍａｎ  Ｃｈｅｍｉｃａｌからのセルロースアセタートブチラート）を含む下側の中央の層、並びに、約７５ｍｇ／フィート２（７５０ｍｇ／ｍ２）の乾燥したコーティングの重量を有するポリ（エチル＝アクリラート−ｃｏ−塩化ビニリデン−ｃｏ−メタクリル酸）（酸価６５）を含む連結層として役に立つ下側の層、を含むトリアセチルセルロース（ＴＡＣ）の処方でオーバーコートされる。そのＴＡＣの処方は、コーティングの溶媒として塩化メチレン及びメタノールの混合物を使用することで、多重スロットのスライドホッパーと共に適用された。
【０１６７】
その乾燥させられたＴＡＣコーティングは、その担体の基体の前方の側とそのＰＶＡフィルムの接着を促進する層との間の界面で、そのＰＥＴの担体の基体から剥離された。その剥離は、非常に滑らかなものであったと共にその剥離されたＴＡＣフィルムは、しわの無いものであった良好な外観を有するものであった。そのＰＶＡフィルムへの接着を促進する層は、８８から８９％までよりも大きい加水分解の程度を有するポリ（ビニルアルコール）を含むものであった。
【０１６８】
例３（発明）
帯電防止の裏当て層（裏側）を有する１００マイクロメートルの厚さのポリ（エチレンテレフタラート）（ＰＥＴ）の担体の基体は、約２５ｍｇ／フィート２（２５０ｍｇ／ｍ２）の乾燥したコーティングの重量を有するＣｅｌｖｏｌ（Ｒ）１０７ＰＶＡ（Ｃｅｌａｎｅｓｅ  Ｃｏｒｐ．から入手可能な９９％よりも大きい加水分解の程度を有するポリ（ビニルアルコール））、１ｍｇ／フィート２（１ｍｇ／ｍ２）の乾燥したコーティングの重量を有する硝酸ジルコニウム、及び、１ｍｇ／フィート２（１ｍｇ／ｍ２）の乾燥したコーティングの重量を有するＣｙｍｅｌ（Ｒ）３０３（Ｃｙｔｅｃ  Ｉｎｄｕｓｔｒｉｅｓから入手可能な有機の架橋剤）を含むＰＶＡフィルムへの接着を促進する層を備えたそれの前方の表面にコートされる。そして、その乾燥させられた層は、約１００ｍｇ／フィート２（１００ｍｇ／ｍ２）の乾燥したコーティングの重量を有するポリ（エチル＝アクリラート−ｃｏ−塩化ビニリデン−ｃｏ−メタクリル酸）（酸価６５）を含む連結層として役に立つ層でオーバーコートされる。
【０１６９】
そして、その乾燥させられた層は、四つの層：約１９８．４ｍｇ／フィート２（１９８４ｍｇ／ｍ２）の乾燥したコーティングの重量を有するＣＡ−４３８−８０Ｓ（Ｅａｓｔｍａｎ  Ｃｈｅｍｉｃａｌからのトリアセチルセルロース）、約１９．８ｍｇ／フィート２（１９８ｍｇ／ｍ２）の乾燥したコーティングの重量を有するジへキシル＝シクロヘキサンジカルボキシラート、及び、約９．９ｍｇ／フィート２（９９ｍｇ／ｍ２）の乾燥したコーティングの重量を有するＳｕｒｆｌｏｎ（Ｒ）Ｓ−８４０５−Ｓ５０（Ｓｅｍｉ  Ｃｈｅｍｉｃａｌ  Ｃｏ．Ｌｔｄからのフッ素化された界面活性物質）を含む表面の層；約１７５６ｍｇ／フィート２（１７５６０ｍｇ／ｍ２）の乾燥したコーティングの重量を有するＣＡ−４３８−８０Ｓ、約１３．５ｍｇ／フィート２（１３５ｍｇ／ｍ２）の乾燥したコーティングの重量を有するＳｕｒｆｌｏｎ（Ｒ）Ｓ−８４０５−Ｓ５０、約１７５ｍｇ／フィート２（１７５０ｍｇ／ｍ２）の乾燥したコーティングの重量を有するジヘキシル＝シクロヘキサンジカルボキシラート、約５３ｍｇ／フィート２（５３０ｍｇ／ｍ２）の乾燥したコーティングの重量を有するＴＩＮＵＶＩＮ（Ｒ）８５１８ＵＶ吸収剤、及び約２２ｍｇ／フィート２（２２０ｍｇ／ｍ２）の乾燥したコーティングの重量を有するＴＩＮＵＶＩＮ（Ｒ）３２６ＵＶ吸収剤を含む上側の中央の層；約９９ｍｇ／フィート２（９９０ｍｇ／ｍ２）の乾燥したコーティングの重量を有するＣａｒｂｏｓｅｔ（Ｒ）５２５（Ｎｏｖｅｏｎからのアクリル系のエマルジョン）を含む下側の中央の層、並びに、約５ｍｇ／フィート２（５０ｍｇ／ｍ２）の乾燥したコーティングの重量を有するホウ酸トリメチルを含むトリアセチルセルロース（ＴＡＣ）の処方でオーバーコートされる。そのＴＡＣの処方は、コーティングの溶媒として塩化メチレン及びメタノールの混合物を使用することで、多重スロットのスライドホッパーと共に適用された。
【０１７０】
その乾燥させられたＴＡＣコーティングは、その担体の基体の前方の側とそのＰＶＡフィルムの接着を促進する層との間の界面で、そのＰＥＴの担体の基体から剥離された。その剥離は、非常に滑らかなものであったと共にその剥離されたＴＡＣフィルムは、しわの無いものであった良好な外観を有するものであった。そのＰＶＡフィルムへの接着を促進する層は、９９％よりも大きい加水分解の程度を有するポリ（ビニルアルコール）を含むものであった。
【０１７１】
偏光子の水中浸漬の抵抗性
例１及び比較例２からの剥離されたＴＡＣフィルムは、その偏光子に面するＰＶＡフィルムへの接着を促進する層と共に、両方の側において偏光子のフィルムへ積層された。その偏光子は、ホウ酸で架橋された、且つ、約２５マイクロメートルの厚さ及び約９９．９％の初期の偏光の効率を有する、Ｉ２／ＫＩで染色された配向させられたポリ（ビニルアルコール）のフィルムを含むものであった。その積層は、以下に続く組成：を有するグルーを使用することで、実行された。
【０１７２】
グルーＡ：５８．３重量％の水、３６．３重量％のメタノール、９９から１００％までの加水分解の程度を有する、５重量％のポリ（ビニルアルコール）、０．１３重量％のＺｎＣｌ２、及び０．２６重量％のホウ酸。
【０１７３】
グルーＢ：５７．７重量％の水、３５．９重量％のメタノール、９９から１００％までの加水分解の程度を有する、５重量％のポリ（ビニルアルコール）、０．１３重量％のＺｎＣｌ２、０．２６重量％のホウ酸、及び１重量％のＣｙｍｅｌ（Ｒ）３０３（Ｃｙｔｅｃ  Ｉｎｄｕｓｔｒｉｅｓから入手可能な有機の架橋剤）。
【０１７４】
グルーＣ：５８．３重量％の水、３６．３重量％のメタノール、９９から１００％までの加水分解の程度を有する、５重量％のポリ（ビニルアルコール）、０．１３重量％のＺｎＣｌ２、及び０．２６重量％のホウ酸。
【０１７５】
その積層されたフィルムは、１０分の間に６０℃におけるオーブン中で乾燥させられた。そして、その積層された偏光子のフィルムは、２５℃におけるＤＩ（脱イオン）水に浸漬させられた。２２時間の後に、そのＴＡＣの保護のフィルムがその偏光子から離層させられたかどうかについて、観察がなされた。比較例２において調製されたようなＴＡＣのフィルム及びグルーの組成物Ｃを使用することで積層された偏光子プレートは、完全な離層を示した。発明の例１及び３において調製されたようなＴＡＣフィルム並びにグルーの組成物Ａ、Ｂ、又はＣを使用することで調製された偏光子プレートは、いずれの離層をも示すものではなかった。
【図面の簡単な説明】
【０１７６】
【図１】図１は、本発明の方法の実践において使用することができる例示的なコートする且つ乾燥させる装置の概略的なものである；
【図２】図２は、図１におけるような、しかしまた、交互の巻く動作が可剥性の保護層の適用をさらに含むステーションを含む、例示的なコートする且つ乾燥させる装置の概略的なものである；
【図３】図３は、本発明の実践において使用することができる例示的な多重スロットのコーティング装置の概略的なものである；
【図４】図４は、本発明の実践において使用することができる例示的な鋳造する装置の概略的なものである；
【図５】図５は、本発明の三層のカバーシートの断面の表現を示す；
【図６】図６は、三層のカバーシート及び部分的に剥離された担体の基体を含む本発明のガードされたカバーシートの断面の表現を示す；
【図７】図７は、四層のカバーシート及び部分的に剥離された担体の基体を含む本発明のガードされたカバーシートの断面の表現を示す；
【図８】図８は、担体の基体が、それに形成された解放層を有する、四層のカバーシート及び部分的に剥離された担体の基体を含む本発明のガードされたカバーシートの断面の表現を示す；
【図９】図９は、本発明のガードされたカバーシートの複合体を使用する、偏光子プレートを製作するための方法の概略的なものを示す；
【図１０】図１０は、本発明と一致したセルのいずれかの側に偏光子プレートを備えた液晶セルの断面の表現を示す；
【符号の説明】
【０１７７】
１０    コートする且つ乾燥させるシステム
１２    移動する基体／ウェブ
１４    乾燥機
１６    コーティング装置
１８，６２    巻き戻しするステーション
２０    バックアップローラー
２２    コートされた基体
２４，１５１，１５３，１５９    ガードされたカバーシートの複合体
２６，６４，２２０    巻き取りステーション
２８，３０，３２，３４    コーティング供給ベッセル
３６，３８，４０，４２，１０６，１１４，１２２，１３０，２０６    ポンプ
４４，４６，４８，５０    コンジット
５２    放電デバイス
５４    極性の電荷援助デバイス
５６，５８    ニップローラー
６０    予備形成された保護層
６６，６８，７０，７２，７４，７６，７８，８０，８２    乾燥させるセクジョン
９２    フロントセクション
９４    第二のセクション
９６    第三のセクション
９８    第四のセクション
１００    バックプレート
１０２，１１０，１１８，１２６    入口
１０４    第一の計測するスロット
１０８，１６２，１７４，１８６    最低の層
１１２    第二の計測するスロット
１１６，１２４，１３２    層
１２０，１２８    計測するスロット
１３４    傾斜させられたスライドの表面
１３６    コーティングリップ
１３８    第二の傾斜させられたスライドの表面
１４０    第三の傾斜させられたスライドの表面
１４２    第四の傾斜させられたスライドの表面
１４４    バックランドの表面
１４６    コーティングビード
１６４，１６６，１７６，１７８，１８７，１８８    中間の層
１６８，１８０，１９０    最上の層
１７０，１８２    担体の基体
１７１，１７３，１７９，１８９    カバーシート
１８４    解放層
２００    供給ライン
２０２    押し出しホッパー
２０４    与圧されたタンク
２０８    金属ドラム
２１０    第一の乾燥させるセクション
２１２    乾燥させるオーブン
２１４    鋳造物の重合体フィルム
２１６    最終的な乾燥させるセクション
２１８    最終的な乾燥させられたフィルム
２３２，２３４    ガードされたカバーシートの複合体の供給ロール
２３６    ＰＶＡの二色性のフィルムの供給ロール
２４０    担体の基体のテークアップロール
２４２，２４４    ピンチローラー
２５０，２５２，２５４    偏光子プレート
２６０    ＬＣＤセル
２６１    ＰＶＡへの接着を促進する層
２６２    連結層
２６４    低い複屈折の保護の重合体フィルム
２６６    バリアー層
２６８    防眩の層
２７２    視覚補償層
【図１】
2008527412.tif 000010
【図２】
2008527412.tif 000011
【図３】
2008527412.tif 000012
【図４】
2008527412.tif 000013
【図５】
2008527412.tif 000014
【図６】
2008527412.tif 000015
【図７】
2008527412.tif 000016
【図８】
2008527412.tif 000017
【図９】
2008527412.tif 000018
【図１０】
2008527412.tif 000019
【国際調査報告】
2008527412.tif 000020
2008527412.tif 000021
2008527412.tif 000022